(57)【特許請求の範囲】
【請求項１】
少なくとも１種のアニオン性エチレン不飽和モノマーおよび末端基としての天然由来含ヒドロキシ連鎖移動剤を含むハイブリッドコポリマーであって、前記連鎖移動剤が再生可能な供給源から得られるハイブリッドコポリマーと、
末端基としての少なくとも１つの開始剤断片を有する、少なくとも１種のアニオン性エチレン不飽和モノマーから誘導された１つまたは複数の合成ポリマーを含むハイブリッド合成コポリマーと
を含み、前記ハイブリッド合成コポリマーは、下記構造
【化７】
0005620488.tif 000049
［式中、Ｉは、開始剤断片であり、Ｈは、天然由来含ヒドロキシ連鎖移動剤から引き抜かれたプロトンであり、Ｍｈｓｃは、少なくとも１種のアニオン性エチレン不飽和モノマーから誘導されたハイブリッド合成コポリマーの合成部分である］を有し、
連鎖移動剤は、ハイブリッドコポリマーの総重量の７５重量％〜９９重量％存在し、
連鎖移動剤が、糖、糖の誘導体、セルロース、セルロース誘導体、イヌリン、およびイヌリン誘導体からなる群から選択されるアニオン性ハイブリッドコポリマー組成物。
【請求項２】
ハイブリッドコポリマーが１００，０００未満の重量平均分子量を有する、請求項１に記載のアニオン性ハイブリッドコポリマー組成物。
【請求項３】
連鎖移動剤が１００，０００未満の重量平均分子量を有する、請求項１に記載のアニオン性ハイブリッドコポリマー組成物。
【請求項４】
Ｉが、水溶性開始剤から誘導される、請求項１に記載のアニオン性ハイブリッドコポリマー組成物。
【請求項５】
Ｉが、アゾ開始剤または過酸化物開始剤の断片であり、但し、断片はヒドロキシル基ではない、請求項１に記載のアニオン性ハイブリッドコポリマー組成物。
【請求項６】
少なくとも１種のアニオン性エチレン不飽和モノマーが、少なくとも１種のエステルモノマーをさらに含む、請求項１に記載のアニオン性ハイブリッドコポリマー組成物。
【請求項７】
少なくとも１種のエステルモノマーが、ジカルボン酸から誘導され、あるいは、モノメチルマレエート、ジメチルマレエート、モノメチルイタコネート、ジメチルイタコネート、モノエチルマレエート、ジエチルマレエート、モノエチルイタコネート、ジエチルイタコネート、モノブチルマレエート、ジブチルマレエート、モノブチルイタコネート、およびジブチルイタコネートからなる群から選択される、請求項６に記載のアニオン性ハイブリッドコポリマー組成物。
【請求項８】
クリーニング配合物、超吸収剤配合物、ガラス繊維結合剤配合物、流動性改質剤配合物、油田配合物、パーソナルケア配合物、水処理配合物、分散剤配合物、スケール防止配合物、セメント配合物、およびコンクリート配合物からなる群から選択される、請求項１に記載のアニオン性ハイブリッドコポリマー組成物を含む配合物。
【請求項９】
クリーニング配合物であり、アルカリ金属またはアルカリ土類金属の炭酸塩、クエン酸塩、またはケイ酸塩、低起泡性非イオン性界面活性剤、グルタミン酸Ｎ，Ｎ−二酢酸（ＧＬＤＡ）またはメチルグリシンＮ，Ｎ−二酢酸（ＭＧＤＡ）をさらに含む、請求項８に記載の配合物。
【請求項１０】
少なくとも１種のエチレン不飽和モノマーおよび末端基としての多糖もしくは糖連鎖移動剤を含み、下記構造
【化８】
0005620488.tif 000050
［式中、Ｃは、多糖または糖連鎖移動剤から誘導された部分であり、Ｍｈｃは、少なくとも１種のエチレン不飽和モノマーから誘導された合成部分であり、Ｒ１は、Ｈ、開始剤断片Ｉ、多糖もしくは糖、または停止反応により生成された別の部分である］を有し、ＣとＭｈｃの結合としての少なくとも１つのカルボニル部分を有するハイブリッドコポリマーと、
末端基としての少なくとも１つの開始剤断片を有する、少なくとも１種のエチレン不飽和モノマーから誘導された１つまたは複数の合成ポリマーを含み、下記構造
【化９】
0005620488.tif 000051
［式中、Ｉは、開始剤断片であり、Ｈは、多糖または糖連鎖移動剤から引き抜かれたプロトンであり、Ｍｈｓｃは、少なくとも１種のエチレン不飽和モノマーから誘導されたハイブリッド合成コポリマーの合成部分である］を有するハイブリッド合成コポリマーと
を含み、１００無水グルコース単位あたり４以上の既反応無水グルコース単位を有する、ハイブリッドコポリマー組成物。
【請求項１１】
エチレン不飽和モノマーがアニオン性または非アニオン性である、請求項１０に記載のハイブリッドコポリマー組成物。
【請求項１２】
多糖が、アルデヒド基を含む酸化デンプンであり、ハイブリッドコポリマーが、下記構造
【化１０】
0005620488.tif 000052
を有する、請求項１０に記載のハイブリッドコポリマー組成物。
【請求項１３】
Ｉが、金属イオンを含まない、請求項１０に記載のハイブリッドコポリマー組成物。
【請求項１４】
Ｉが、アゾ開始剤または過酸化物開始剤の断片であり、但し、断片はヒドロキシル基ではない、請求項１０に記載のアニオン性ハイブリッドコポリマー組成物。
【請求項１５】
水、界面活性剤、ビルダー、リン酸塩、炭酸ナトリウム、クエン酸塩、酵素、緩衝液、着香剤、消泡剤、イオン交換体、アルカリ、再汚染防止剤、蛍光増白剤、香料、染料、増量剤、キレート剤、布地漂白剤、増白剤、泡立ちコントロール剤、溶媒、ヒドロトロープ、脱色剤、漂白剤前駆体、緩衝剤、汚れ除去剤、汚れ遊離剤、布地用柔軟剤、乳白剤、水処理化学物質、腐食防止剤、オルトホスフェート、亜鉛化合物、トリルトリアゾール、鉱物質、クレー、塩類、金属鉱石、金属酸化物、タルク、顔料、二酸化チタン、マイカ、シリカ、ケイ酸塩、カーボンブラック、酸化鉄、カオリンクレー、改質カオリンクレー、炭酸カルシウム、合成炭酸カルシウム、ガラス繊維、セメント、酸化アルミニウム、アルカリ金属またはアルカリ土類金属炭酸塩、アルカリ金属またはアルカリ土類クエン酸塩、アルカリ金属またはアルカリ土類ケイ酸塩、グルタミン酸Ｎ，Ｎ−二酢酸（ＧＬＤＡ）、メチルグリシンＮ，Ｎ−二酢酸（ＭＧＤＡ）、およびこれらの組合せから選択される少なくとも１種の補助成分をさらに含む、請求項１０に記載のハイブリッドコポリマー組成物。
【請求項１６】
少なくとも１種のエチレン不飽和モノマー、およびリグニンまたはその誘導体を末端基として含む連鎖移動剤を含むハイブリッドコポリマーと
末端基としての少なくとも１つの開始剤断片を有する、少なくとも１種のエチレン不飽和モノマーから誘導された１つまたは複数の合成ポリマーを含むハイブリッド合成コポリマーと
を含み、ハイブリッド合成コポリマーは、下記構造
【化１１】
0005620488.tif 000053
［式中、Ｉは、開始剤断片であり、Ｈは、連鎖移動剤から引き抜かれたプロトンであり、Ｍｈｓｃは、少なくとも１種のエチレン不飽和モノマーから誘導されたハイブリッド合成コポリマーの合成部分である］を有する
ハイブリッドコポリマー組成物。
【請求項１７】
連鎖移動剤がリグノスルホネートである、請求項１６に記載のハイブリッドコポリマー組成物。
【請求項１８】
少なくとも１種の非アニオン性エチレン不飽和モノマーおよび末端基としての天然由来かつ含ヒドロキシである糖または糖の誘導体の連鎖移動剤を含む非アニオン性ハイブリッドコポリマーであって、前記連鎖移動剤が再生可能な供給源から得られ、前記ハイブリッドコポリマーが１００無水グルコース単位あたり４以上の既反応無水グルコース単位を有するハイブリッドコポリマーと、
末端基としての少なくとも１つの開始剤断片を有する、少なくとも１種の非アニオン性エチレン不飽和モノマーから誘導された１つまたは複数の合成ポリマーを含むハイブリッド合成コポリマーと
を含む非アニオン性ハイブリッドコポリマー組成物。
【請求項１９】
前記非アニオン性エチレン不飽和モノマーがカチオン性または非イオン性である、請求項１８に記載のコポリマー組成物。
【請求項２０】
ハイブリッドコポリマーが水溶性である、請求項１８に記載のコポリマー組成物。
【請求項２１】
コポリマーが、１００，０００未満の重量平均分子量を有する、請求項１８に記載のコポリマー組成物。
【請求項２２】
布地ケア、布地用柔軟剤、凝集剤、凝固剤、またはエマルジョン破壊剤の組成物であって、請求項１８に記載の非アニオン性ハイブリッドコポリマーと、布地柔軟剤活性物質、水、界面活性剤、電解液、相安定化ポリマー、シリコーン、着香剤、非イオン性界面活性剤、非水性溶媒、脂肪酸、染料、保存剤、蛍光増白剤、および消泡剤からなる群から選択される補助成分とを含む組成物。
【請求項２３】
請求項１〜７のいずれかに記載のアニオン性ハイブリッドコポリマー組成物を含む水性系用のスケール防止組成物であって、水性系において添加量１００ｐｐｍのアニオン性ハイブリッドコポリマー組成物で８０％より高い炭酸塩抑制を示す、スケール防止組成物。
【請求項２４】
前記水性系において添加量２５ｐｐｍのハイブリッドコポリマーで８０％より高い炭酸塩抑制を示す、請求項２３に記載のスケール防止組成物。
【請求項２５】
水性系においてスケール生成を防止する方法であって、前記水性系に、スケール防止有効量の請求項２３に記載のスケール防止組成物を加えることを含む方法。
【請求項２６】
前記非アニオン性ハイブリッドコポリマー組成物が、カチオン性、非イオン性、または双性イオン性である、請求項１８に記載のコポリマー組成物。
【発明の詳細な説明】
【技術分野】
【０００１】
本出願は、２００９年１１月１０日出願の欧州特許出願第０９１７５４６５．５号、および２０１０年１月１９日出願の米国特許出願第１２／６８９，８４４号（２００９年７月３１日出願の米国特許第１２／５３３，８０２号の優先権の利益を主張している）、および現在は米国特許第７，６６６，９６３号である２００６年７月１８日出願の米国特許出願第１１／４５８，１８０号（２００５年７月２１日出願の米国仮特許出願第６０／７０１，３８０号の優先権を主張している）の優先権の利益を主張する。
【０００２】
本発明は、自然発生するオリゴマーまたはポリマーである部分と、合成によって得られるオリゴマーまたはポリマー由来の部分とを含む、ハイブリッドコポリマーおよびハイブリッドコポリマー組成物に関する。
【背景技術】
【０００３】
これまで、天然材料をポリマー構成単位として使用しようと、いくつかの試みがなされてきた。それらの試みは、糖類やデンプンなどの天然材料を合成モノマーにグラフトすることに主眼を置いている。例えば、米国特許第５，８５４，１９１号、同第５，２２３，１７１号、同第５，２２７，４４６号、および同第５，２９６，４７０号は、グラフトコポリマーのクリーニング用途における使用を開示している。
【０００４】
従来のグラフトコポリマーは、糖または多糖主鎖からモノマー側鎖が成長するように開始部位（例えば、フリーラジカル）を選択的に生成することにより製造されている（CONCISE ENCYCLOPEDIA OF POLYMER SCIENCE AND ENGINEERING、J. I. Kroschwitz編、Wiley-Interscience、New York、436頁(1990)）。こうしたグラフト技術では通常、硫酸第一鉄などのＦｅ（ＩＩ）塩またはＣｅ（ＩＶ）塩（例えば、硝酸セリウムや硫酸セリウム）を使用して、糖または多糖主鎖上にその開始部位を作製する（例えば、米国特許第５，３０４，６２０号を参照されたい）。このような酸化還元法は、制御が容易ではなく、効率が悪い。また、セリウム塩は、得られる溶液中に望ましくない副生物として残る傾向があり、そのために性能に悪影響を及ぼす潜在的可能性がある。したがって、グラフトコポリマーに付きもののこうした問題を引き起こさないポリマー構成単位としての天然材料が求められている。
【発明の概要】
【発明が解決しようとする課題】
【０００５】
ハイブリッドコポリマー組成物およびそれを原料とするハイブリッドコポリマーは、自然発生するオリゴマーまたはポリマーである部分と、合成によって得られるオリゴマーまたはポリマー由来の部分とを含む。ハイブリッド分子を作製する従来の１つの方法は、連鎖移動剤としての天然由来含ヒドロキシ材の水溶液の存在下、水溶性モノマーを利用するものである。このような方法は、参照により本明細書に全体として援用される、米国特許出願公開第ＵＳ２００７−００２１５７７Ａ１号で開示されている。しかし今回、本発明によるハイブリッドコポリマーは、非常に高レベルの天然由来含ヒドロキシ連鎖移動剤を用いて調製することができ、それでも合成ポリマー部分の官能性を維持できることがわかった。加えて、天然由来含ヒドロキシ連鎖移動剤とエチレン不飽和モノマーの新規な組合せ、ならびにこれらハイブリッドコポリマーの適用例は、これまでに前もって知られていなかったことも明らかになった。
【０００６】
一実施形態では、本発明は、ハイブリッド合成ポリマーと、少なくとも１種のエチレン不飽和モノマーから誘導された合成ポリマーおよび末端基としての天然由来含ヒドロキシ連鎖移動剤を含むハイブリッドコポリマーとを含む、ハイブリッドコポリマー組成物に関する。
【０００７】
別の実施形態では、本発明は、ハイブリッド合成ポリマーと、末端基としての天然由来含ヒドロキシ連鎖移動剤にカルボニル部分を介して連結している、少なくとも１種のアニオン性エチレン不飽和モノマーから誘導された合成ポリマーを含むハイブリッドコポリマーとを含む、アニオン性ハイブリッドコポリマー組成物を対象とする。
【０００８】
別の実施形態では、本発明は、ハイブリッド合成ポリマーと、少なくとも１種のアニオン性エチレン不飽和モノマーから誘導された合成ポリマーおよび末端基としての天然由来含ヒドロキシ連鎖移動剤を含むハイブリッドコポリマーとを含み、連鎖移動剤が、ハイブリッドコポリマー組成物の総重量の約７５重量％超〜約９９重量％で存在する、アニオン性ハイブリッドコポリマー組成物を対象とする。
【０００９】
別の実施形態では、本発明は、ハイブリッド合成ポリマーと、非アニオン性エチレン不飽和モノマーおよび末端基としての天然由来含ヒドロキシ連鎖移動剤の少なくとも一方から誘導された合成ポリマーを含むハイブリッドコポリマーとを含む、非アニオン性ハイブリッドコポリマー組成物を対象とする。
【００１０】
さらに別の実施形態では、本発明は、水性系中のハイブリッドコポリマー組成物の濃度を決定する方法を対象とする。この方法は、少なくとも１種のアニオン性エチレン不飽和モノマーから誘導された合成ポリマーおよび末端基としての天然由来含ヒドロキシ連鎖移動剤を含む水性ハイブリッドコポリマー組成物のサンプルを、有効量の光活性化剤（photoactivator）と、３００〜８００ナノメートルの範囲の波長でハイブリッドコポリマーに吸収させるのに有効な条件下で反応させるステップを含む。この方法は、水性サンプルの吸光度を測定するステップと、水性サンプルの吸光度を、既知の吸光度および濃度の、予め決定された検量線と対照するステップとをさらに含む。この方法はまた、水性サンプルの吸光度を既知の濃度および既知の吸光度と対照して、ハイブリッドコポリマーの濃度を決定するステップも含む。
【００１１】
さらにまた別の実施形態では、本発明は、ハイブリッドコポリマー組成物の調製方法に関する。この方法は、少量の第２の連鎖移動剤も含む天然由来含ヒドロキシ連鎖移動剤の溶液を用い、少なくとも１種のモノマーを重合させるステップを含む。
【００１２】
さらにまた別の実施形態では、本発明は、アニオン性ハイブリッドコポリマー組成物と、ビルダーまたはキレート剤とを含む配合物を対象とする。ビルダーまたはキレート剤は、アルカリ金属またはアルカリ土類金属炭酸塩、アルカリ金属またはアルカリ土類クエン酸塩、アルカリ金属またはアルカリ土類ケイ酸塩、グルタミン酸Ｎ，Ｎ−二酢酸（ＧＬＤＡ）、メチルグリシンＮ，Ｎ−二酢酸（ＭＧＤＡ）、およびこれらの組合せからなる群から選択される。
【００１３】
本発明は、以下の詳細な説明を添付の図面と合わせて読むと、もっともよく理解される。図面には、以下の各図が含まれる。
【図面の簡単な説明】
【００１４】
【図１】典型的なポリアクリレート／マルトデキストリンブレンドを、本発明の一実施形態による、連鎖移動剤としてマルトデキストリンを７５重量パーセントより多く含むハイブリッドコポリマーと比較する、１時間実施した分散試験の結果を示すグラフである。
【図２】典型的なポリアクリレート／マルトデキストリンブレンドを、本発明の一実施形態による、連鎖移動剤としてマルトデキストリンを７５重量パーセントより多く含むハイブリッドコポリマーと比較する、２４時間実施した分散試験の結果を示すグラフである。
【図３】マルトデキストリン０％のポリアクリレート、存在するマルトデキストリンの量を様々にして示す、少なくとも１種のアニオン性エチレン不飽和モノマーを有するハイブリッドコポリマーのサンプル、およびマルトデキストリン１００％のサンプルの各サンプル間の、１時間の分散性試験後の結果の実例である。
【図４】実施例６８のグラフトコポリマーのＮＭＲスペクトルである。
【図５】実施例６８のグラフトコポリマーのＮＭＲ  Ａｐｔスペクトルである。
【図６】実施例６９の（アゾ開始剤を使用している）ハイブリッドコポリマー組成物のＮＭＲスペクトルである。
【図７】実施例６９の（アゾ開始剤を使用している）ハイブリッドコポリマー組成物のＮＭＲ  Ａｐｔスペクトルである。
【図８】実施例７０の（過硫酸塩開始剤を使用している）グラフトコポリマー組成物のＮＭＲスペクトルである。
【図９】実施例７０の（過硫酸塩開始剤を使用している）グラフトコポリマー組成物のＮＭＲ  Ａｐｔスペクトルである。
【発明を実施するための形態】
【００１５】
一般に、本発明のハイブリッドコポリマーは、成長合成ポリマー鎖の天然由来含ヒドロキシ連鎖移動剤への連鎖移動が行われるハイブリッドコポリマー組成物の調製によって生成される。この反応は、以下の機序に従って進行すると予想される。
【００１６】
【化１】
0005620488.tif 000002
【００１７】
第１のステップでは、開始剤Ｉによってフリーラジカルが生成し、これがモノマーと反応し、合成ポリマー連鎖を開始する。次いでこれがいくつかのモノマー部分と反応することにより成長する。このとき、停止は、天然由来含ヒドロキシ連鎖移動剤からプロトンが引き抜かれる連鎖移動によるものである。これによって、ハイブリッド合成ポリマー（ａ）は終結し、天然由来含ヒドロキシ連鎖移動剤上にフリーラジカルが生じる。次いで、天然由来含ヒドロキシ連鎖移動剤は、いくつかのモノマー部分と反応して、天然由来含ヒドロキシ連鎖移動剤が合成ポリマー鎖と連結した種を形成する。次いでこの種を、連鎖移動機序もしくは開始剤断片との反応によって、または結合反応や不均化反応などの他の何らかの停止反応によって終結させて、ハイブリッドコポリマー（ｂ）を生成することができる。停止が連鎖移動によるものである場合、Ｒ１はＨ（天然由来含ヒドロキシ連鎖移動剤から引き抜かれたもの）であり、これが別の連鎖移動剤上にフリーラジカルをもたらし、次いでその連鎖移動剤は、別の連鎖を開始することができる。
【００１８】
したがって、本明細書では、また上記反応で示したように、「ハイブリッドコポリマー組成物」とは、（ａ）ハイブリッド合成コポリマーと（ｂ）ハイブリッドコポリマーの混合物である。すなわち、ハイブリッドコポリマー組成物は、（ａ）と（ｂ）の２つの部分を含んでおり、ハイブリッド合成コポリマー（ａ）の量は、この構成要素が、ハイブリッドコポリマー（ｂ）の生成をもたらす連鎖移動を引き起こすことから最小限に抑えられている。当業者であれば、ハイブリッドコポリマー組成物は、未反応の天然由来含ヒドロキシ連鎖移動剤を一定量含有してよいことがわかるであろう。本発明の一実施形態では、ハイブリッドコポリマー組成物は、アニオン性ハイブリッドコポリマー組成物でよい。別の実施形態では、ハイブリッドコポリマー組成物は、カチオン性、非イオン性、両性、双性イオン性などの非アニオン性コポリマー組成物でよい。
【００１９】
用語「ハイブリッドコポリマー」とは、本明細書の定義では、ハイブリッド合成コポリマー連鎖移動の結果として生じる、末端基が天然由来含ヒドロキシ連鎖移動剤を含むエチレン不飽和モノマーからなるコポリマーを指す。本発明の一実施形態では、ハイブリッドコポリマーは、以下の構造を有する。
【００２０】
【化２】
0005620488.tif 000003
ここで、Ｃは、天然由来含ヒドロキシ連鎖移動剤から誘導された部分であり、Ｍｈｃは、１つまたは複数のエチレン不飽和モノマーから誘導されたハイブリッドコポリマーの合成部分であり、Ｒ１は、連鎖移動によるＨ、または開始剤基との反応によるＩ、または２本の成長鎖の結合によって生成された天然由来含ヒドロキシ連鎖移動剤、または停止反応により生成された別の部分である。
【００２１】
一実施形態では、ＣとＭｈｃの結合点は、Ｃにあるアルデヒド基を介するものであり、これによりＣとＭｈｃの連結部は、カルボニル部分となっている。別の実施形態では、天然由来含ヒドロキシ連鎖移動剤が、還元末端基としてアルデヒド基を有する糖／多糖であるとき、ハイブリッドコポリマーは、下記構造
【００２２】
【化３】
0005620488.tif 000004
によって表すことができる。ここで、Ｓは、糖／多糖連鎖移動剤の糖繰返し単位であり、ｓは、０〜１０００の整数であり、ｐは、３、４または５である整数である。別の実施形態では、天然由来含ヒドロキシ連鎖移動剤が、アルデヒド基を含む酸化デンプンであるとき、ハイブリッドコポリマーは、下記構造
【００２３】
【化４】
0005620488.tif 000005
によって表すことができる。アルデヒド官能基の量は、糖／多糖連鎖移動剤中の全無水グルコース単位の好ましくは少なくとも０．００１モル％、より好ましくは少なくとも０．０１モル％、もっとも好ましくは少なくとも０．１モル％である。
【００２４】
また、本明細書では、用語「ハイブリッド合成コポリマー」とは、一方の末端基としてハイブリッド開始剤断片を有する、合成モノマーから誘導された合成ポリマーである。もう一方の末端基は、天然由来含ヒドロキシ連鎖移動剤への連鎖移動の結果として生じるプロトンである。本明細書では、用語「合成モノマー」とは、ラジカル重合することのできる任意のエチレン不飽和モノマーを意味する。
【００２５】
本発明の一実施形態では、代表的なハイブリッド合成コポリマーは、以下の構造を有する。
【００２６】
【化５】
0005620488.tif 000006
ここで、Ｉは、開始剤断片であり、Ｈは、天然由来含ヒドロキシ連鎖移動剤から引き抜かれたプロトンであり、Ｍｈｓｃは、１つまたは複数のエチレン不飽和モノマーから誘導されたハイブリッド合成コポリマーの合成部分である。当業者であれば、１つまたは複数のエチレン不飽和モノマーを使用する場合、ＭｈｓｃおよびＭｈｃの平均組成は同じになることがわかるであろう。
【００２７】
当業者であれば、ハイブリッド合成コポリマーの最小量は、合成モノマー、開始剤、および天然由来含ヒドロキシ連鎖移動剤の相対量に応じて決まることがわかるであろう。さらに、ハイブリッドコポリマー組成物において、ハイブリッドコポリマー（ｂ）の量（鎖数）は、ハイブリッド合成コポリマー（ａ）の鎖数以上となる。
【００２８】
ハイブリッド合成ポリマーの分子量は、合成モノマー、開始剤、および天然由来含ヒドロキシ連鎖移動剤の相対量によって求められる。
【００２９】
場合により、本発明の一実施形態では、ハイブリッドコポリマー組成物の重量平均分子量は、約５００，０００未満、好ましくは３００，０００未満、もっとも好ましくは１００，０００未満でよい。本発明の一実施形態では、天然構成要素の最小重量平均分子量は、１０００である。別の実施形態では、ハイブリッドコポリマー組成物は、水溶性でよい。本出願の目的では、水溶性とは、２５℃の水１００グラムあたり約０．１グラム、好ましくは２５℃の水１００グラムあたり１グラムより大きい溶解度を有するものと定義する。
【００３０】
別の実施形態では、ハイブリッド合成コポリマーは、ハイブリッド開始剤断片（Ｉ）を有し、ハイブリッドコポリマー鎖の若干数は、合成ポリマー鎖の一方の末端に天然由来含ヒドロキシ連鎖移動剤、他方の末端にハイブリッド開始剤断片（Ｒ１がＩである場合）を有することになる。本明細書では、用語「ハイブリッド開始剤断片」とは、ハイブリッド開始剤から誘導されたハイブリッド合成ポリマーに組み込まれている、ハイブリッド開始剤の任意の断片である。「ハイブリッド開始剤」は、金属イオン系の開始剤または開始系を除いたラジカル開始剤または開始系である。ハイブリッド開始剤は、ラジカル引抜剤ではないが、連鎖移動を促進することが好ましい。さらに、本発明の一実施形態では、ハイブリッド開始剤は、水溶性である。代表的なハイブリッド開始剤として、これらだけに限定するものではないが、過酸化物、アゾ開始剤、ならびにｔｅｒｔ−ブチルヒドロペルオキシドとエリソルビン酸、過硫酸塩などの過酸化物と硫酸ヒドロキシルアミンなどのアミン、過硫酸塩とナトリウムホルムアルデヒドスルホキシレート等のような、酸化還元系が挙げられる。ハイブリッド開始剤には、無機および有機両方の過酸化物を含めることができる。適切な無機過酸化物としては、過硫酸ナトリウム、過硫酸カリウム、および過硫酸アンモニウムが挙げられる。水溶性アゾ開始剤などのアゾ開始剤も、適切なハイブリッド開始剤となり得る。水溶性アゾ開始剤としては、限定はしないが、２，２’−アゾビス［２−（２−イミダゾリン−２−イル）プロパン］二塩酸塩、２，２’−アゾビス［２−（２−イミダゾリン−２−イル）プロパン］ジスルフェート二水和物、２，２’−アゾビス（２−メチルプロピオンアミジン）二塩酸塩、２，２’−アゾビス［Ｎ−（２−カルボキシエチル）−２−メチルプロピオンアミジン］水和物、２，２’−アゾビス｛２−［１−（２−ヒドロキシエチル）−２−イミダゾリン−２−イル］プロパン｝二塩酸塩、２，２’−アゾビス［２−（２−イミダゾリン−２−イル）プロパン］、２，２’−アゾビス（１−イミノ−１−ピロリジノ−２−エチルプロパン）二塩酸塩、２，２’−アゾビス｛２−メチル−Ｎ−［１，１−ビス（ヒドロキシメチル）−２−ヒドロキシエチル］プロピオンアミド｝、２，２’−アゾビス［２−メチル−Ｎ−（２−ヒドロキシエチル）プロピオンアミド］他が挙げられる。当業者であれば、ハイブリッド合成コポリマーに組み込まれるハイブリッド開始剤断片は、使用するハイブリッド開始剤に応じて決まることがわかるであろう。例えば、過硫酸ナトリウム、過硫酸カリウム、および過硫酸アンモニウムは、硫酸開始剤断片を組み込み、２，２’−アゾビス（２−メチルプロピオンアミジン）二塩酸塩などのアゾ開始剤は、２−メチルプロパンプロピオンアミジン塩酸塩断片を組み込む。本発明の一実施形態では、ハイブリッド開始剤断片は、過酸化水素から誘導されたＯＨ部分ではないが、これは、金属イオン存在下での過酸化水素は、基質からプロトンを引き抜き、従来のグラフトコポリマーを生成する傾向があるためである。さらに、本発明の一実施形態では、ハイブリッド開始剤断片は、水溶性である。
【００３１】
一実施形態では、ＩがＭｈｃ＋Ｍｈｓｃの０．０１〜２０モル％であることが好ましく、ＩがＭｈｃ＋Ｍｈｓｃの０．１〜１５モル％であることがより好ましく、ＩがＭｈｃ＋Ｍｈｓｃの１〜１０モル％であることがもっとも好ましい。
【００３２】
Ｆｅ（ＩＩ）塩やＣｅ（ＩＶ）を含む系などの金属イオン開始系は通常、グラフトコポリマーの生成に使用される。前もって指摘したように、従来のグラフトコポリマーは、既存のポリマー主鎖からモノマー側鎖が成長するように開始部位（例えば、フリーラジカル）を選択的に生成することにより製造される（CONCISE ENCYCLOPEDIA OF POLYMER SCIENCE AND ENGINEERING、J. I. Kroschwitz,編、Wiley-Interscience、New York、436頁(1990)）。したがって、グラフトコポリマーは、多糖などの天然構成要素からなる主鎖に、合成モノマーから誘導された１つまたは複数の側鎖が加わったものと定義される。
【００３３】
そうした「グラフト」コポリマーを生成する機序を以下で図解する。
【００３４】
【化６】
0005620488.tif 000007
【００３５】
グラフトコポリマーは、合成コポリマー構成要素を含む場合もあるが、ハイブリッドポリマー組成物とは異なり、当業者であれば、グラフトコポリマーの生成に合成ポリマーは必要ではないことがわかるであろう。したがって、合成コポリマーの存在は、この場合、本質的には、望ましくない副反応の結果として生じるので、合成コポリマーの量が多いほど、グラフトコポリマーの量は少なくなり、それゆえ、合成ポリマーは、グラフトコポリマーの不純物と見なしてよいことになる。
【００３６】
用語「天然由来含ヒドロキシ連鎖移動剤」とは、本明細書では、再生可能な供給源から得られる任意の含ヒドロキシ材を意味する。本発明の一実施形態では、天然由来含ヒドロキシ連鎖移動剤として、これらだけに限定するものではないが、グリセロール、クエン酸、乳酸、酒石酸、グルコン酸、アスコルビン酸、グルコヘプトン酸などの小分子が挙げられる。天然由来含ヒドロキシ連鎖移動剤には、糖またはその誘導体も含めることができる。適切な糖としては、例えば、単糖、および砂糖などの二糖、ならびにオリゴ糖や多糖などのより長い分子（例えば、マルトデキストリン、ピロデキストリン、およびデンプン）が挙げられる。本発明の一実施形態では、天然由来含ヒドロキシ連鎖移動剤は、マルトデキストリン、ピロデキストリン、または低分子量のデンプンもしくは酸化デンプンである。天然由来含ヒドロキシ連鎖移動剤が反応系に可溶性ではないとき、連鎖移動反応が十分に進まないことがわかっている。例えば、何百万にもなる分子量を有するデンプンや粒状のデンプンなどの高分子量デンプンは、水に分散性であり、水溶性ではない。したがって、本発明の実施形態では、連鎖移動剤の平均分子量は、デンプン標準に基づいて約５００，０００未満であることが好ましい。こうした代表的な分子量を有するデンプンは、水溶性である。別の実施形態では、連鎖移動剤の重量平均分子量（Ｍｗ）は、約１００，０００未満でもよい。さらに別の好ましい実施形態では、連鎖移動剤の重量平均分子量は、約５０，０００未満でもよい。さらに別の好ましい実施形態では、連鎖移動剤の重量平均分子量は、約１０，０００未満でもよい。分散性およびスケールコントロールが特に望ましい用途については、連鎖移動剤が１０，０００などのより低い分子量であると、性能が向上することも判明している。
【００３７】
多糖の分子量は、以下で概略を述べる手順によって決定した。
【００３８】
【表１】
0005620488.tif 000008
【００３９】
天然由来含ヒドロキシ連鎖移動剤には、セルロースおよびその誘導体、ならびにイヌリンおよびカルボキシメチルイヌリンなどのその誘導体も含めることができる。セルロース誘導体としては、紙およびパルプ産業の副産物である、ヘミセルロースとして一般に知られている植物ヘテロ多糖が挙げられる。ヘミセルロースとしては、キシラン、グルクロノキシラン、アラビノキシラン、アラビノガラクタン  グルコマンナン、およびキシログルカンが挙げられる。キシランは、もっとも一般的なヘテロ多糖であり、好ましい。さらに、こうした天然由来含ヒドロキシ連鎖移動剤として、リグニンおよびリグノスルホネートなどのその誘導体も挙げられる。本発明の一実施形態では、セルロース誘導体、例えばキシランなどのヘテロ多糖、ならびにリグニンおよびその誘導体は、ハイブリッドコポリマーの総量の約０．１重量％〜約９８重量％の量で存在してよい。本発明の一実施形態では、天然由来連鎖移動剤は、マルトデキストリン、ピロデキストリン、ならびにマルトデキストリンおよびピロデキストリンを化学的に改変したものでよい。別の実施形態では、天然由来連鎖移動剤は、イヌリンのセルロース、または化学的に改変したセルロースもしくはイヌリン、またはキシランなどのヘテロ多糖、またはリグノスルホネートなどのリグニン誘導体でよい。
【００４０】
天然由来含ヒドロキシ連鎖移動剤は、その天然供給源から得たままで使用することもでき、または化学的に改変することもできる。化学的改変としては、酸、酵素、酸化剤、もしくは熱の作用による加水分解、エステル化、またはエーテル化が挙げられる。化学的に改変された後の改変天然由来連鎖移動剤は、カチオン性、アニオン性、非イオン性、もしくは両性でよく、または疎水性に改変されていてもよい。天然由来含ヒドロキシ連鎖移動剤に関係するこのような化学的改変などは、その全体が参照により本明細書に援用される米国特許出願公開第ＵＳ２００７−００２１５７７Ａ１号で詳述されている。本発明の一態様では、本発明は、アニオン性ハイブリッドコポリマー組成物に関する。この態様による一実施形態では、アニオン性ハイブリッドコポリマー組成物は、ハイブリッド合成コポリマーと、天然由来含ヒドロキシ連鎖移動剤によって連鎖終結しているかまたはその連鎖移動剤を伴う末端基を有する少なくとも１種のアニオン性エチレン不飽和モノマーから生成された合成ポリマーであるアニオン性ハイブリッドコポリマーとを含む。本発明の別の態様では、アニオン性ハイブリッドコポリマーは、天然由来含ヒドロキシ連鎖移動剤にカルボニル部分を介して連結している少なくとも１種のアニオン性エチレン不飽和モノマーから生成されたポリマーを含む。
【００４１】
当業者であれば、エチレン不飽和モノマーのすべてではなくとも大部分が重合していることが有利であるとわかるであろう。一実施形態では、ハイブリッドコポリマー組成物中のエチレン不飽和モノマーの９０パーセントより多くを反応させ、別の実施形態では、ハイブリッドコポリマー組成物中のエチレン不飽和モノマーの９５パーセントより多くを反応させ、さらに別の実施形態では、ハイブリッドコポリマー組成物中のエチレン不飽和モノマーの９９パーセントより多くを反応させる。別の実施形態では、ハイブリッドコポリマー組成物中のエチレン不飽和モノマーの１０パーセント未満が未反応であり、別の実施形態では、ハイブリッドコポリマー組成物中のエチレン不飽和モノマーの５パーセント未満が未反応であり、さらに別の実施形態では、ハイブリッドコポリマー組成物中のエチレン不飽和モノマーの１パーセントより多くが未反応である。
【００４２】
本明細書では、用語「アニオン性エチレン不飽和モノマー」とは、アニオン性ハイブリッドコポリマーに負の電荷を導入することのできるエチレン不飽和モノマーを意味する。こうしたアニオン性エチレン不飽和モノマーとして、これらだけに限定するものではないが、アクリル酸、メタクリル酸、エタクリル酸、α−クロロ−アクリル酸、α−シアノアクリル酸、β−メチル−アクリル酸（クロトン酸）、α−フェニルアクリル酸、β−アクリロキシプロピオン酸、ソルビン酸、α−クロロソルビン酸、アンゲリカ酸、ケイ皮酸、ｐ−クロロケイ皮酸、β−スチリルアクリル酸（１−カルボキシ−４−フェニルブタジエン−１，３）、イタコン酸、マレイン酸、シトラコン酸、メサコン酸、グルタコン酸、アコニット酸、フマル酸、トリカルボキシエチレン、ムコン酸、２−アクリロキシプロピオン酸、２−アクリルアミド−２−メチルプロパンスルホン酸、ビニルスルホン酸、メタリルスルホン酸ナトリウム、スルホン化スチレン、アリルオキシベンゼンスルホン酸、ビニルホスホン酸、およびマレイン酸を挙げることができる。負電荷を有する部分へと誘導（加水分解）することのできる、無水マレイン酸やアクリルアミドなどの部分も適切である。アニオン性エチレン不飽和モノマーの組合せを使用することもできる。本発明の一実施形態では、アニオン性エチレン不飽和モノマーは、好ましくは、アクリル酸、マレイン酸、メタクリル酸、イタコン酸、２−アクリルアミド−２−メチルプロパンスルホン酸、またはこれらの混合物でよい。
【００４３】
本発明の一実施形態では、アニオン性ハイブリッドコポリマー組成物は、ハイブリッドコポリマー組成物の重量の１〜９９．５重量パーセントの天然由来含ヒドロキシ連鎖移動剤を含有してよい。当業者の従来の知識を踏まえると、本発明のアニオン性ハイブリッドコポリマー組成物の性能は、ポリマー中の連鎖移動剤の重量パーセントが増加するにつれて低下すると予想されるであろう。例えば、多糖は、それ自体は分散剤としての性能をほとんどないし全く備えていない。しかし、意外なことに、ポリマーの連鎖移動剤含有量が７５重量パーセントより多くなったとき、性能はそれでも維持されることがわかった。例えば、アニオン性ハイブリッドコポリマー組成物の分散性能は、連鎖移動剤としての多糖を８０、９０、９５、さらには９９および９９．５重量パーセントなど、大量に使用しても、予想外に良好である。
【００４４】
したがって、アニオン性ハイブリッドコポリマー組成物は、ハイブリッド合成コポリマーと、天然由来含ヒドロキシ連鎖移動剤を終結部分、または末端基として含むアニオン性ハイブリッドコポリマーとを含む。本発明の実施形態では、連鎖移動剤は、場合により、アニオン性ハイブリッドコポリマー組成物の総重量の７５重量％〜約９９．５％より多く、別の実施形態では約８０〜約９９重量％より多く、別の実施形態では約９０〜約９９．５％より多く、さらに別の実施形態では約９５％〜約９９．５％より多く存在してもよい。
【００４５】
アニオン性ハイブリッドコポリマー組成物は、クリーニング、洗濯、自動皿洗い（ＡＤＷ）、超吸収剤、ガラス繊維結合剤、流動性改質剤、油田、水処理、分散剤、セメントおよびコンクリート組成物を含めるがこの限りではない、いくつかの異なる用途向きの組成物の構成成分として使用することができる。クリーニング用途では、その組成物として、これらだけに限定するものではないが、洗剤、布地用クリーナー、自動食器洗い洗剤、すすぎ助剤、ガラスクリーナー、布地ケア配合物、布地用柔軟剤、凝集剤、凝固剤、乳化破壊剤、アルカリ性および酸性の硬質面クリーナー、洗濯洗剤、その他を挙げることができる。組成物は、工業用および施設向きのクリーニング用途における表面のクリーニングにも使用できる。自動皿洗い洗剤配合物の代表的な実施形態では、そのような配合物として、リン酸塩、低リン酸塩、および「無」リン酸塩ビルダー配合物が挙げられ、「無」リン酸塩ビルダー配合物では、洗剤は、リン酸塩を実質的に含有しない。本明細書では、低リン酸塩とは、洗浄液中にリン酸塩が１５００ｐｐｍ未満、別の実施形態では、洗浄液中にリン酸塩が約１０００ｐｐｍ未満、さらに別の実施形態では、洗浄液中にリン酸塩が５００ｐｐｍ未満であることを意味する。
【００４６】
アニオン性ハイブリッドコポリマー組成物は、クリーニング、洗濯、ＡＤＷ、油田、水処理において、またスケール沈積が問題となる他の任意の水性系において、スケールコントロール剤として使用することもできる。コントロールされるスケールとして、これらだけに限定するものではないが、炭酸塩、硫酸塩、リン酸塩、またはケイ酸塩を主体とするスケール、例えば、硫酸カルシウム、硫酸バリウム、オルトリン酸カルシウムおよびポリリン酸カルシウム、トリポリリン酸塩、炭酸マグネシウム、ケイ酸マグネシウム、その他が挙げられる。適切なスケール防止用ハイブリッドコポリマーは、米国特許第５，５４７，６１２号の実施例８に記載の手順に従って実施した炭酸塩抑制試験において、スケールを少なくとも８０％抑制するということがわかっている。本発明の実施形態では、ハイブリッドコポリマーは一般に、水性系において添加量１００ｐｐｍのハイブリッドコポリマーで、炭酸塩の抑制が８０％より高くなる。別の実施形態では、ハイブリッドコポリマーは、水性系において添加量２５ｐｐｍのポリマーで、炭酸塩の抑制が８０％より良好となる。さらに別の実施形態では、ハイブリッドコポリマーは、水性系において添加量１５ｐｐｍのポリマーで、炭酸塩の抑制が８０％より良好となろう。
【００４７】
別の実施形態では、アニオン性ハイブリッドコポリマー組成物は、クリーニング、油田、および水処理の用途、ペイントおよび塗料、紙塗工、ならびに他の用途において、分散剤として使用することもできる。こうしたアニオン性ハイブリッドコポリマー組成物を使用して、鉱物質、クレー、塩類、金属鉱石、金属酸化物、泥（dirt）、土、タルク、顔料、二酸化チタン、マイカ、シリカ、ケイ酸塩、カーボンブラック、酸化鉄、カオリンクレー、炭酸カルシウム、合成炭酸カルシウム、沈降炭酸カルシウム、粉砕炭酸カルシウム、沈降シリカ、カオリンクレー、またはこれらの組合せを含めるがこの限りではない微粒子を分散させることができる。
【００４８】
本明細書では、用語「アニオン性ハイブリッドコポリマー補助成分」とは、アニオン性ハイブリッドコポリマー組成物を含む配合物中に場合により使用される成分を意味する。こうしたアニオン性ハイブリッドコポリマー添加成分として、これらだけに限定するものではないが、水、界面活性剤、ビルダー、リン酸塩、炭酸ナトリウム、クエン酸塩、酵素、緩衝液、着香剤、消泡剤、イオン交換体、アルカリ、再汚染防止（anti-redeposition）材、蛍光増白剤、香料、染料、増量剤、キレート剤、布地漂白剤（fabric whitener）、増白剤、泡立ちコントロール剤（sudsing control agent）、溶媒、ヒドロトロープ、脱色剤（bleaching agent）、漂白剤前駆体（bleach precursor）、緩衝剤、汚れ除去剤、汚れ遊離剤（soil release agent）、布地用柔軟剤、乳白剤、水処理化学物質、腐食防止剤、オルトホスフェート、亜鉛化合物、トリルトリアゾール、鉱物質、クレー、塩類、金属鉱石、金属酸化物、タルク、顔料、二酸化チタン、マイカ、シリカ、ケイ酸塩、カーボンブラック、酸化鉄、カオリンクレー、改質カオリンクレー、炭酸カルシウム、合成炭酸カルシウム、ガラス繊維、セメント、および酸化アルミニウムが挙げられる。界面活性剤は、アニオン性、非イオン性、例えば低起泡性非イオン性界面活性剤、カチオン性、または双性イオン性でよい。本発明の一実施形態では、キレート剤は、グルタミン酸Ｎ，Ｎ−二酢酸（ＧＬＤＡ）およびメチルグリシンＮ，Ｎ−二酢酸（ＭＧＤＡ）などでよい。
【００４９】
本発明のアニオン性ハイブリッドコポリマー組成物についての他のいくつかの油田での使用として、セメンティング、掘穿泥水、分散性、およびスペーサー流体用途における添加剤が挙げられる。油田用途において遭遇する水は、海水または累層からのブラインであることが多い。油田で遭遇する水は、非常に塩気が多い場合がある。したがって、ポリマーは、多くのブラインおよび塩水にも可溶性であることが望ましいといってよい。こうしたブラインは、約３．５重量パーセントのＮａＣｌを含有する海水である場合もあれば、または例えば、３．５％までのＫＣｌ、２５％までのＮａＣｌ、２０％までのＣａＣｌ２を含有するより強度のブラインである場合もある。したがって、ポリマーは、例えばスケール防止剤として有効なものにするために、これらの系に可溶性にすべきである。さらに、アニオン性ハイブリッドコポリマー組成物組成物のブラインへの溶解度が高い程、相溶性が高くなることもわかっている。油田で遭遇する典型的なブラインである、合成海水、中程度から強度のカルシウムブラインの組成を、以下で表１に記載する。
【００５０】
【表２】
0005620488.tif 000009
表１に記載のとおり、海水は、塩の混合物を１リットルあたり約３５グラム含有する。中程度および強度のカルシウムブラインは、塩の混合物を１リットルあたりそれぞれ約７０グラムおよび２００グラム含有する。
【００５１】
油田用途では、スケール防止剤は、生じた水に注入するか押し込んでもよいし、またはその上側に加えてもよい。したがって、本発明の実施形態は、アニオン性ハイブリッドコポリマーとキャリヤー流体の混合物も包含する。キャリヤー流体は、水、グリコール、アルコール、または油でよい。キャリヤー流体は、水もしくはブラインまたはメタノールであることが好ましい。メタノールは、多くの場合、油井の穴におけるメタンハイドレート（メタンクラスレートまたはメタンアイスとしても知られている）構築物の生成を防ぐのに使用される。本発明の別の実施形態では、アニオン性ハイブリッドポリマーは、メタノールに可溶性のものでよい。すなわち、スケール防止用ポリマーを、メタノールラインに沿って裸孔へと導入することができる。裸孔へと続くラインは一定の数で存在し、これを組み合わせると別のラインが必要なくなることから、このことは特に有利である。
【００５２】
本発明の一実施形態では、アニオン性ハイブリッドポリマー組成物は、ビルダーまたはキレート剤と一様に混合またはブレンドし、次いで粉体または粒体に加工処理することができる。例えば、本発明のアニオン性ハイブリッドコポリマー組成物を含む組成物は、洗剤配合物への使用に適する代表的なビルダーとして、アルカリ金属またはアルカリ土類金属炭酸塩、クエン酸塩、またはケイ酸塩を含んでもよい。アルカリ金属という用語は、リチウム、ナトリウム、およびカリウムなどのＩＡ族元素であると定義され、アルカリ土類金属は、ベリリウム、マグネシウム、カルシウムを包含するＩＩＡ族元素である。
【００５３】
本明細書では、粉体は、平均粒子サイズが約３００ミクロン未満であると定義され、粒体は、平均サイズが約３００ミクロンより大きい粒子である。ハイブリッドコポリマーをビルダーまたはキレート剤と一様に混合またはブレンドすることにより、粒子または粒体は、吸湿性の性質が弱まり、より取り扱いやすく、易流動性の粉体となる。易流動性とは、本出願では、互いに凝集または融着しない粉体または粒体である。本発明の一実施形態では、ハイブリッドポリマーは、アニオン性ハイブリッドコポリマーである。本発明の別の実施形態では、ハイブリッドコポリマーとブレンドすることのできるビルダーまたはキレート剤は、炭酸ナトリウムもしくはカリウム、ケイ酸ナトリウムもしくはカリウム  クエン酸ナトリウムもしくはカリウム、またはグルタミン酸Ｎ，Ｎ−二酢酸（ＧＬＤＡ）もしくはおよびメチルグリシンＮ，Ｎ−二酢酸（ＭＧＤＡ）である。
【００５４】
別の態様では、本発明は、非アニオン性エチレン不飽和モノマーを含む非アニオン性ハイブリッドコポリマー組成物に関する。本明細書では、非アニオン性エチレン不飽和モノマーとは、アニオン性ではないエチレン不飽和モノマーである。こうした非アニオン性エチレン不飽和モノマーとして、これらだけに限定するものではないが、カチオン性エチレン不飽和モノマー、非イオン性エチレン不飽和モノマー、両性エチレン不飽和モノマー、および双性イオン性エチレン不飽和モノマー、およびこれらの混合物を挙げることができる。非アニオン性ハイブリッドコポリマー組成物とは、本明細書では、少なくとも１種のカチオン性エチレン不飽和モノマーまたは少なくとも１種の非イオン性エチレン不飽和モノマーから生成されたハイブリッド合成コポリマーと、天然由来含ヒドロキシ連鎖移動剤によって連鎖終結しているかまたはそれを伴う末端基を有する少なくとも１種のカチオン性エチレン不飽和モノマーまたは少なくとも１種の非イオン性エチレン不飽和モノマーから生成された合成ポリマーを含むハイブリッドコポリマーの混合物である。本明細書では、用語「カチオン性エチレン不飽和モノマー」とは、非アニオン性ハイブリッドコポリマー組成物に正の電荷を導入することのできるエチレン不飽和モノマーを意味する。本発明の一実施形態では、カチオン性エチレン不飽和モノマーは、少なくとも１つのアミン官能基を有する。アミン官能基の全部または一部のアミン塩を生成する、アミン官能基の全部または一部を四級化して第四級アンモニウム塩を生成する、またはアミン官能基の全部または一部を酸化させてＮ−オキシド基を生成することにより、こうした非アニオン性ハイブリッドコポリマー組成物のカチオン性誘導体を生成することもできる。
【００５５】
本明細書では、用語「アミン塩」とは、アミン官能基の窒素原子が共有結合して１〜３個の有機基を生成し、アニオンを伴っていることを意味する。
【００５６】
本明細書では、用語「第四級アンモニウム塩」とは、アミン官能基の窒素原子が共有結合して４個の有機基を生成し、アニオンを伴っていることを意味する。こうしたカチオン性誘導体は、重合前にモノマーを官能化する、または重合後にポリマーを官能化することにより合成できる。こうしたカチオン性エチレン不飽和モノマーとして、これらだけに限定するものではないが、Ｎ，Ｎジアルキルアミノアルキル（メタ）アクリレート、Ｎ−アルキルアミノアルキル（メタ）アクリレート、Ｎ，Ｎジアルキルアミノアルキル（メタ）アクリルアミド、およびＮ−アルキルアミノアルキル（メタ）アクリルアミドが挙げられ、ここで、アルキル基は、独立に、１−ビニルイミダゾールなどのＣ１〜１８環式化合物である。ビニルピリジンなどの、芳香族アミンを含むモノマーを使用することもできる。さらに、ビニルホルムアミド、ビニルアセトアミドなどの、加水分解されてアミン部分を生じるモノマーを使用することもできる。カチオン性エチレン不飽和モノマーは、Ｎ，Ｎ−ジメチルアミノエチルメタクリレート、ｔｅｒｔ−ブチルアミノエチルメタクリレート、およびＮ，Ｎ−ジメチルアミノプロピルメタクリルアミドであることが好ましい。
【００５７】
使用することのできるカチオン性エチレン不飽和モノマーは、上記モノマーの四級化誘導体、ならびにジメチルジアリルアンモニウムクロリドとしても知られているジアリルジメチルアンモニウムクロリド、（メタ）アクリルアミドプロピルトリメチルアンモニウムクロリド、２−（メタ）アクリロイルオキシエチルトリメチルアンモニウムクロリド、２−（メタ）アクリロイルオキシエチルトリメチルアンモニウムメチルスルフェート、２−（メタ）アクリロイルオキシエチルトリメチルアンモニウムクロリド、Ｎ，Ｎ−ジメチルアミノエチル（メタ）アクリレートメチルクロリド四級物、メタクリロイルオキシエチルベタインならびに他のベタインおよびスルホベタイン、２−（メタ）アクリロイルオキシエチルジメチルアンモニウムヒドロクドリド、３−（メタ）アクリロイルオキシエチルジメチルアンモニウムヒドロアセテート、２−（メタ）アクリロイルオキシエチルジメチルセチルアンモニウムクロリド、２−（メタ）アクリロイルオキシエチルジフェニルアンモニウムクロリド、およびその他である。
【００５８】
本明細書では、用語「非イオン性エチレン不飽和モノマー」とは、非アニオン性ハイブリッドコポリマー組成物に電荷を導入しないエチレン不飽和モノマーを意味する。こうした非イオン性エチレン不飽和モノマーとして、これらだけに限定するものではないが、アクリルアミド、メタクリルアミド、Ｎアルキル（メタ）アクリルアミド、Ｎ，ＮジメチルアクリルアミドなどのＮ，Ｎジアルキル（メタ）アクリルアミド、ヒドロキシアルキル（メタ）アクリレート、メチルアクリレートやメチルメタクリレートなどのアルキル（メタ）アクリレート、ビニルアセテート、ビニルモルホリン、ビニルピロリドン、ビニルカプロラクタム、エトキシ化アルキル、メトキシポリエチレングリコール（メタ）アクリレートなどのアルカリールまたはアリールモノマー、アリルグリシジルエーテル、アリルアルコール、グリセロール（メタ）アクリレート、シラン、シラノール、およびシロキサン官能基を含むモノマー、およびその他が挙げられる。非イオン性エチレン不飽和モノマーは、水溶性であることが好ましい。好ましい非イオン性エチレン不飽和モノマーは、アクリルアミド、メタクリルアミド、Ｎメチル（メタ）アクリルアミド、Ｎ，Ｎジメチル（メタ）アクリルアミド、ビニルピロリドン、およびビニルカプロラクタムである。
【００５９】
カチオン性または非イオン性ハイブリッドコポリマー組成物は、終結部分、すなわち末端基としての天然由来含ヒドロキシ連鎖移動剤を有する。この連鎖移動剤は、カチオン性または非イオン性ハイブリッドコポリマー組成物の総重量の約０．１重量％〜約９８％、より好ましくは約１０〜約９５％、もっとも好ましくは約２０〜約７５重量％存在することが好ましい。
【００６０】
代表的な実施形態では、非アニオン性ハイブリッドコポリマー組成物は、布地柔軟剤組成物ならびに布地ケア組成物に使用することができる。適切な布地柔軟剤配合物は、布地柔軟剤活性物質、水、界面活性剤、電解液、相安定化ポリマー、着香剤、非イオン性界面活性剤、非水性溶媒、シリコーン、脂肪酸、染料、保存剤、蛍光増白剤、消泡剤、およびこれらの混合物を含有する。そうした布地柔軟剤活性物質として、これらだけに限定するものではないが、ジエステル第四級アンモニウム化合物、例えば、ジタロウオイルオキシエチルジメチルアンモニウムクロリド、二水素化−タロウオイルオキシエチルジメチルアンモニウムクロリド、ジカノーラ−オイルオキシエチルジメチルアンモニウムクロリド、二牛脂ジメチルアンモニウムクロリド、トリエタノールアミンエステル第四級物、例えば、ジ−（水素化タロウオイルオキシエチル）−Ｎ，Ｎ−メチルヒドロキシエチルアンモニウムメチルスルフェート、およびジ−（オレオイルオキシエチル）−Ｎ，Ｎ−メチルヒドロキシエチルアンモニウムメチルスルフェート、ならびにその他のもの、例えば、三牛脂メチルアンモニウムクロリド、メチルビス（牛脂アミドエチル）−２−ヒドロキシエチルアンモニウムメチルスルフェート、メチルビス（水素化牛脂アミドエチル）−２−ヒドロキシエチルアンモニウムメチルスルフェート、メチルビス（オレイルアミドエチル）−２−ヒドロキシエチルアンモニウムメチルスルフェート、ジタロウオイルオキシエチルジメチルアンモニウムメチルスルフェート、二水素化−タロウオイルオキシエチルジメチルアンモニウムクロリド、ジカノーラ−オイルオキシエチルジメチルアンモニウムクロリド、Ｎ−タロウオイルオキシエチル−Ｎ−タロウオイルアミノプロピルメチルアミン、１，２−ビス（硬化タロウオイルオキシ）−３−トリメチルアンモニウムプロパンクロリド、二段硬化牛脂ジメチルアンモニウムクロリド、およびこれらの混合物が挙げられる。
【００６１】
好ましい活性物質は、ジエステル第四級アンモニウム（ＤＥＱＡ）化合物であり、この化合物は通常、ＭＤＥＡ（メチルジエタノールアミン）やＴＥＡ（トリエタノールアミン）などのアルカノールアミンを脂肪酸と反応させることにより生成される。このような反応の結果として通常得られるいくつかの材料として、Ｎ，Ｎ−ジ（アシル−オキシエチル）−Ｎ，Ｎ−ジメチルアンモニウムクロリドまたはＮ，Ｎ−ジ（アシルオキシエチル）−Ｎ，Ｎ−メチルヒドロキシエチルアンモニウムメチルスルフェートが挙げられ、アシル基は、動物脂、不飽和および多価不飽和脂肪酸、例えばオレイン酸、および／または、植物油および／または半硬化植物油（例えば、カノーラ油、ベニバナ油、ラッカセイ油、ヒマワリ油、トウモロコシ油、大豆油、トール油、米ぬか油など）由来の半硬化脂肪酸から誘導されたものである。当業者であれば、このような方法から製造される活性柔軟剤材料は、その方法および出発材料に応じて、モノ、ジ、およびトリエステルの組合せを含む場合があることがわかるであろう。
【００６２】
本明細書では、用語「布地ケア配合物」は、これらだけに限定するものではないが、布地の軟らかさ、保形、布地の弾性、布地の引張強さ、布地の引裂強さ、布地の滑らかさ、布地の弛緩、デュラブルプレス、防皺性、皺低減性、アイロン掛けのしやすさ、耐摩擦性、布地のくせ取り、抗フェルト化性、抗ピリング性、シャリ感、外観の向上、外観の復活、色彩保護、色彩の復活、防縮性、静電気低減性、吸水性または撥水性、防染性、清涼性、抗微生物性、防臭性、およびこれらの混合要素を改善するための布地の処理に使用される配合物を包含する。布地ケア配合物は、非アニオン性ハイブリッドコポリマーに加えて、カチオン性界面活性剤、両性界面活性剤、布地柔軟剤活性物質、スクロースエステル、柔軟剤、他の布地ケア剤；水、アルコール、ジオールなどの分散媒；乳化剤、着香剤、湿潤剤、粘度調節剤、ｐＨ緩衝剤、抗菌剤、抗酸化剤、ラジカルスカベンジャー、キーラント、消泡剤、およびこれらの混合物などの材料も含有してよい。
【００６３】
本発明の別の実施形態では、非アニオン性ハイブリッドコポリマー組成物は、排水処理用途において、汚泥の脱水および水の浄化のための凝集剤および凝固剤として使用することができる。さらに、家庭汚水および産業汚水は、除去しなければならない懸濁物を含有している。懸濁粒子は、その正味の負の表面電荷により大部分は安定化している。カチオン性ハイブリッドポリマー組成物は、この負の電荷を乱し、水からの懸濁固体の除去を可能にする。さらに別の実施形態では、非アニオン性ハイブリッドコポリマー組成物は、水中油型エマルジョンの乳化破壊剤として機能する。組成物は、排水処理用途において、排出水中の油脂およびグリースの制限に応じるのに有用である。加えて、非アニオン性ハイブリッドコポリマー組成物は、油田において逆の乳化破壊剤として機能する。この用途では、水連続相から少量の油滴を除去した後、水を安全に環境に戻すことができる。その上、本発明のアニオン性および非アニオン性ハイブリッドコポリマー組成物は、パーソナルケアおよび／または化粧用途など、皮膜形成特性が必要となる用途において利用することもできる。
【００６４】
ハイブリッドコポリマー組成物は、化粧およびパーソナルケア組成物中に使用することができる。化粧およびパーソナルケア組成物において有用なハイブリッドコポリマー組成物には、アニオン性および非アニオン性両方のハイブリッドコポリマー組成物が含まれる。化粧およびパーソナルケア組成物としては、例えば、肌用ローションおよびクリーム、肌用ゲル、セラム、およびリキッド、顔および身体洗浄用製品、拭取り布、リキッド、および固形石けん、色物化粧配合物、メーキャップ化粧品、ファンデーション、日焼け対策製品、日焼け止め、サンレスタンニング配合物、シャンプー、コンディショナー、ヘアカラー配合物、縮毛矯正剤、ＡＨＡおよびＢＨＡ配合製品、ならびに低ＶＯＣ整髪料および日焼け止めを含めた、スプレー、ゲル、ムース、ポマード、ワックスなどの整髪料が挙げられる。これらの化粧およびパーソナルケア組成物は、限定はしないが、乳液、ゲル、リキッド、スプレー、固形物、ムース、パウダー、拭取り布、またはスティックを含めて、どんな形態でもよい。
【００６５】
化粧およびパーソナルケア組成物は、適切な「化粧およびパーソナルケア活性物質」を含有する。適切な化粧およびパーソナルケア活性剤として、例えば、日焼け止め剤または活性物質、美的エンハンサー（aesthetic enhancer）、コンディショニング剤、抗ニキビ剤、抗微生物剤、抗炎症剤、鎮痛剤、抗紅斑剤、antiruritic agent、抗浮腫剤、抗乾癬剤、抗真菌剤、皮膚保護剤、ビタミン、抗酸化剤、スカベンジャー、抗刺激剤、抗菌剤、抗ウイルス剤、抗老化剤、プロトプロテクション剤（protoprotection agent）、毛髪成長増進剤、毛髪成長抑制剤、除毛剤、フケ防止剤、抗脂漏剤、角質剥離剤（exfoliating agent）、創傷治癒剤、抗外部寄生虫剤、皮脂調節剤、免疫調節剤、ホルモン、植物性成分、保湿剤、収斂剤、洗浄剤、感覚剤（sensate）、抗生物質、麻酔剤、ステロイド、組織治癒物質、組織再生物質、ヒドロキシアルキル尿素、アミノ酸、ペプチド、ミネラル、セラミド、バイオヒアルロン酸、ビタミン、美白剤（skin lightening agent）、セルフタンニング剤、コエンザイムＱ１０、ナイアシンアミド、カプカシン（capcasin）、カフェイン、および前述の活性剤のいずれかの任意の組合せが挙げられる。
【００６６】
本発明において有用な適切な日焼け止め剤または活性物質として、ＵＶ−ＡやＵＶ−Ｂなどの紫外（ＵＶ）線を吸収、散乱、または遮断する任意の微粒子日焼け止め活性物質が挙げられる。適切な微粒子日焼け止め剤の非限定的な例には、クレー、寒天、グアール、ナノ粒子、未変性デンプンおよび化工デンプン、変性セルロース、酸化亜鉛、および二酸化チタン、ならびに前述の日焼け止め剤の任意の組合せが含まれる。化工デンプンとしては、例えば、ＤＲＹ−ＦＬＯ（登録商標）ＰＣ滑沢剤（オクテニルコハク酸デンプンエステルアルミニウム）、ＤＲＹ−ＦＬＯ（登録商標）ＡＦ滑沢剤（変性コーンスターチ）、ＤＲＹ−ＦＬＯ（登録商標）ＥＬＩＴＥ  ＬＬ滑沢剤（オクテニルコハク酸デンプンエステルアルミニウム（および）ラウリルリシン）、ＤＲＹ−ＦＬＯ（登録商標）ＥＬＩＴＥ  ＢＮ滑沢剤（オクテニルコハク酸デンプンエステルアルミニウム（および）窒化ホウ素）が挙げられ、すべてＮａｔｉｏｎａｌ  Ｓｔａｒｃｈ  ａｎｄ  Ｃｈｅｍｉｃａｌ  Ｃｏｍｐａｎｙから市販されている。
【００６７】
日焼け止め剤には、ＵＶ線と、これを適用する表面の間に物理的および／または化学的遮断相を形成するものを含めることもできる。適切な日焼け止め剤の非限定的な例として、メトキシケイ皮酸エチルヘキシル（オクチノキセート）、サリチル酸エチルヘキシル（オクチサレート）、ブチルメトキシジベンゾイルメタン、メトキシジベンゾイルメタン、アボベンゾン、ベンゾフェノン−３（オキシベンゾン）、オクトクリレン、アミノ安息香酸、シノキセート、ジオキシベンゾン、ホモサレート、アントラニル酸メチル、オクトクリレン、オクチサレート、オキシベンゾン、パディメートＯ、フェニルベンゾイミダゾールスルホン酸、スリソベンゾン、サリチル酸トロラミン、および前述の日焼け止め剤のいずれかの任意の組合せが挙げられる。
【００６８】
化粧およびパーソナルケア組成物は、１種または複数の美的エンハンサー（すなわち、組成物を適用する表面に、望ましい触覚、視覚、味覚、および／または嗅覚特性を付与する材料）を場合により含んでよく、親水性でも、または疎水性でもよい。本発明における使用に場合により適する市販の美的エンハンサーの、ＩＮＣＩ名を付記した非限定的な例として、Ｎａｔｉｏｎａｌ  Ｓｔａｒｃｈ  ａｎｄ  Ｃｈｅｍｉｃａｌ  Ｃｏｍｐａｎｙから入手可能である、ＰＵＲＩＴＹ（登録商標）２１Ｃデンプン（トウモロコシデンプン（コーンスターチ））およびＴＡＰＩＯＣＡ  ＰＵＲＥ（タピオカデンプン）ならびにこれらの組合せが含まれる。
【００６９】
適切なコンディショニング剤としては、これらだけに限定するものではないが、シクロメチコン、ワセリン、ジメチコン、ジメチコノール、シクロペンタシロキサンやジイソステアロイルトリメチロールプロパンシロキシシリケートなどのシリコーン、ヒアルロン酸ナトリウム、パルミチン酸イソプロピル、大豆油、リノール酸、ＰＰＧ−１２／飽和メチレンジフェニルジイソシアネートコポリマー、尿素、アモジメチコン、トリデセス−１２、塩化セトリモニウム、ジフェニルジメチコン、プロピレングリコール、グリセリン、ヒドロキシアルキル尿素、トコフェロール、第四級アミン、およびこれらの任意の組合せが挙げられる。
【００７０】
化粧およびパーソナルケア組成物は、１種または複数の補助剤、例えば、ｐＨ調整剤、緩和剤、湿潤剤、コンディショニング剤、保湿剤、キレート剤、噴射剤、レオロジー改質剤および乳化剤、例えばゲル化剤、着色剤、香料、臭気マスキング剤、ＵＶ安定剤、保存剤、および前記補助剤のいずれかの任意の組合せを場合により含んでよい。ｐＨ調整剤の例としては、これらだけに限定するものではないが、アミノメチルプロパノール、アミノメチルプロパンジオール、トリエタノールアミン、トリエチルアミン、クエン酸、水酸化ナトリウム、酢酸、水酸化カリウム、乳酸、およびこれらの任意の組合せが挙げられる。
【００７１】
化粧およびパーソナルケア組成物は、保存剤も含有してよい。適切な保存剤として、これらだけに限定するものではないが、クロルフェネシン、ソルビン酸、エチレンジニトリロ四酢酸二ナトリウム、フェノキシエタノール、メチルパラベン、エチルパラベン、プロピルパラベン、フィチン酸、イミダゾリジニル尿素、デヒドロ酢酸ナトリウム、ベンジルアルコール、メチルクロロイソチアゾリノン、メチルイソチアゾリノン、およびこれらの任意の組合せが挙げられる。本発明の一実施形態では、化粧およびパーソナルケア組成物は、一般に、組成物全体の重量１００％に対して約０．００１重量％〜約２０重量％の保存剤を含有する。別の実施形態では、組成物は、組成物全体の重量１００％に対して約０．１重量％〜約１０重量％の保存剤を含有する。
【００７２】
化粧およびパーソナルケア組成物は、増粘剤またはゲル化剤を場合により含有してもよい。そのようなゲル化剤の例としては、これらだけに限定するものではないが、Ｂ．Ｆ．Ｇｏｏｄｒｉｃｈ（オハイオ州クリーヴランド）から入手可能なアクリル系Ｃａｒｂｏｐｏｌ（登録商標）シリーズの増粘剤などの合成ポリマー、およびＲｏｈｍ＆Ｈａａｓ（ペンシルヴェニア州フィラデルフィア）から入手可能なＡｃｕｌｙｎ（商標）などの結合増粘剤が挙げられる。他の代表的なゲル化剤として、誘導体化されたヒドロキシエチルセルロースやメチルセルロースなどのセルロース系増粘剤、アセチル化デンプンなどのデンプン系増粘剤、寒天、アルギン、アラビアゴム、グアーガム、キサンタンガムなどの自然に存在するゴム質が挙げられる。増粘剤およびレオロジー改質剤として、限定はしないが、アクリレーツ／ステアレス−２０イタコネートコポリマー、アクリレーツ／セテス−２０イタコネートコポリマー、変性バレイショデンプン、ヒドロキシプロピルデンプンリン酸、アクリレーツ／アミノアクリレート／Ｃ１０〜３０アルキルＰＥＧ−２０イタコネートコポリマー、カルボマー、アクリレーツ／Ｃ１０〜３０アルキルアクリレートクロスポリマー、ヒドロキシプロピルセルロース、ヒドロキシエチルセルロース、カルボキシメチルセルロースナトリウム、ポリアクリルアミド（および）Ｃ１３〜１４イソパラフィン（および）ラウレス−７、アクリルアミドコポリマー（および）鉱油（および）Ｃ１３〜１４イソパラフィン（および）ポリソルベート８５、ヒドロキシエチルアクリレート／ナトリウムアクリロールジメチルタウレートコポリマー、およびヒドロキシエチルアクリレート／ナトリウムアクリロールジメチルタウレートコポリマーも挙げることができる。
【００７３】
本発明の一実施形態では、化粧およびパーソナルケア組成物は、毛髪用化粧組成物である。任意選択の従来の添加剤を本発明の毛髪用化粧組成物に混ぜて、組成物に特定の改質特性をもたせることもできる。それら添加剤には、シリコーンおよびシリコーン誘導体；湿潤剤；保湿剤；可塑剤、例えば、グリセリン、グリコール、フタル酸エステル、およびエーテル；緩和剤、滑沢剤、および浸透剤、例えば、ラノリン化合物；香料および着香剤；ＵＶ吸収剤；染料、顔料、および他の着色剤；防食剤；酸化防止剤；脱粘着剤（detackifying agent）；櫛通し助剤（combing aid）およびコンディショニング剤；静電防止剤；中和剤；つや出し剤（glossifier）；保存剤；タンパク質、タンパク質誘導体、およびアミノ酸；ビタミン；乳化剤；界面活性剤；粘度調整剤、増粘剤、およびレオロジー改質剤；ゲル化剤；乳白剤；安定剤；金属イオン封鎖剤；キレート剤；パール化剤；美的エンハンサー；脂肪酸、脂肪族アルコール、およびトリグリセリド；植物抽出物；皮膜形成剤；および清澄化剤が含まれる。これら添加剤は、その機能を実現する少ない有効量で存在し、一般に、組成物の重量に対してそれぞれ約０．０１〜約１０重量％、かつ合計で約０．０１〜約２０重量％を占めることになる。
【００７４】
毛髪用化粧組成物は、場合によりムースでもよい。ムースでは、溶媒は、当業界で知られているどんな溶媒を使用してもよいが、低級（Ｃ１〜４）アルコール、詳細にはメタノール、エタノール、プロパノール、イソプロパノール、またはブタノールとすることができる。
【００７５】
場合により、本発明の一実施形態は、スプレーからなるものでもよい。スプレーでは、噴射剤は、任意の任意選択の（１種または複数の）噴射剤を含む。そのような噴射剤として、限定はしないが、ジメチルエーテルなどのエーテル；Ｃ３〜Ｃ６直鎖および分枝鎖炭化水素などの１種または複数の低沸点炭化水素、例えば、プロパン、ブタン、イソブタン；液化ガスとして存在する、フルオロ置換炭化水素、例えば１，１−ジフルオロエタンや１，１，１，２−テトラフルオロエタンなどのハロゲン化炭化水素；および圧縮ガス、例えば、窒素、空気、二酸化炭素が挙げられる。
【００７６】
本発明の実施形態では、アニオン性および非アニオン性両方のハイブリッドコポリマー組成物を包含するハイブリッドコポリマー組成物は、潜在的に検出可能であり、これは、ハイブリッドコポリマー組成物を光活性化剤と接触させるまで、組成物が可視光線範囲では検出可能とならないことを意味する。本明細書における定義では、「光活性化剤」とは、有効量で存在するとき、ハイブリッドコポリマー組成物と反応し、それによって、ハイブリッドコポリマー組成物を、例えば硫酸およびフェノールで活性化されたときに約３００〜約８００ナノメートルの範囲を強力に吸収する化学種へと変換する、１種または複数の適切な試薬である。本発明の一実施形態では、活性化されたハイブリッドコポリマー組成物は、約４００〜約７００ナノメートルの範囲に吸収を有する。
【００７７】
本発明の潜在的に検出可能な部分は、特にそれが糖または多糖部分であるとき、天然由来含ヒドロキシ連鎖移動剤から形成される。光活性化剤は、硫酸とフェノールの組合せでよい（Duboisら、Anal. Chem. 28 (1956) p. 350およびその全体が参照により本明細書に援用される米国特許第５，６５４，１９８号の実施例１を参照されたい）。潜在的に検出可能な部分で典型的にタグ付けされたポリマーは、そうした基をもたないポリマーと比較したとき、効力の低下を示す。このことは、潜在的に検出可能な部分の重量パーセントがポリマーの１０または２０パーセントを上回るときに特に当てはまる。しかし、本発明のハイブリッドコポリマー組成物は、潜在的に検出可能な部分を５０パーセント以上含んでいても、申し分なく機能することがわかった。したがって、良好な性能および迅速な検出性という利点が得られ、それによって、系をモニターし、スケールコントロールポリマーを過剰に適用せずにスケールをコントロールすることが可能になる。
【００７８】
本発明の別の実施形態では、エステルハイブリッドコポリマー組成物のエチレン不飽和モノマーは、場合により少なくとも１種のエステルモノマーから誘導されたものでもよい。代表的なエステルモノマーとして、これらだけに限定するものではないが、ジカルボン酸から誘導されたエステルならびにヒドロキシアルキルエステルが挙げられる。ジカルボン酸から誘導された適切なエステルモノマーとしては、これらだけに限定するものではないが、モノメチルマレエート、ジメチルマレエート、モノメチルイタコネート、ジメチルイタコネート、モノエチルマレエート、ジエチルマレエート、モノエチルイタコネート、ジエチルイタコネート、モノブチルマレエート、ジブチルマレエート、モノブチルイタコネート、およびジブチルイタコネートが挙げられる。適切なヒドロキシアルキルエステルとしては、これらだけに限定するものではないが、ヒドロキシエチル（メタ）アクリレート、ヒドロキシプロピル（メタ）アクリレート、ヒドロキシブチル（メタ）アクリレートなどが挙げられる。
【００７９】
さらに別の態様では、本発明は、ハイブリッドコポリマー組成物の調製方法に関する。ハイブリッドコポリマー組成物の調製方法は、少なくとも１種のモノマーを、次亜リン酸ナトリウムなどの第２の連鎖移動剤を少量しか含まない天然由来含ヒドロキシ連鎖移動剤の溶液と反応させるステップを含む。本発明の一実施形態では、第２の連鎖移動剤は、ハイブリッドポリマーの２０重量パーセント未満でよい。別の実施形態では、天然由来含ヒドロキシ連鎖移動剤の溶液は、第２の移動剤を実質的に含有していなくてよい。この方法は、金属イオン開始系を実質的に含有しない開始剤を、前記開始剤を活性化するのに十分な温度で用いて重合ステップを触媒するステップをさらに含んでもよい。
【００８０】
さらに別の態様では、本発明は、ハイブリッドコポリマー組成物またはアニオン性ハイブリッドコポリマー組成物とビルダーまたはキレート剤のブレンドに関する。本発明で使用するのに適する代表的なキレート剤としては、これらだけに限定するものではないが、アルカリ金属またはアルカリ土類金属炭酸塩、アルカリ金属またはアルカリ土類クエン酸塩、アルカリ金属またはアルカリ土類ケイ酸塩、グルタミン酸Ｎ，Ｎ−二酢酸（ＧＬＤＡ）、メチルグリシンＮ，Ｎ−二酢酸（ＭＧＤＡ）、およびこれらの組合せが挙げられる。本発明による一実施形態では、ブレンドは、ハイブリッドコポリマーとビルダーまたはキレート剤からなる均質な分散体を含む微粒子でよい。また微粒子は、粉体でも粒体でもよい。
【００８１】
さらに別の態様では、ハイブリッドコポリマー組成物中の天然含ヒドロキシ連鎖移動剤が糖または多糖であるとき、本発明は、ハイブリッドコポリマー中の１００無水グルコース単位あたりの既反応無水グルコース単位数に関する。本明細書では、用語「既反応無水グルコース単位」とは、ハイブリッドコポリマー組成物中の、グルコースに加水分解されない任意の無水グルコース単位を意味する。こうした既反応無水グルコース単位としては、それら単位に結合している合成鎖、ならびに無水グルコースラジカルと他のラジカルの化合、無水グルコース単位への合成モノマーの付加などの過程で生じ得る他の副反応を有するものが挙げられる。ハイブリッド中の１００無水グルコース単位あたりの既反応無水グルコース単位数は、好ましくは１以上、より好ましくは２以上、もっとも好ましくは４以上である。
【００８２】
さらに別の態様では、本発明は、アニオン性基とカチオン性基両方を含む「両性ハイブリッドコポリマー組成物」に関する。アニオン性部分が天然由来含ヒドロキシ連鎖移動剤上にあり、カチオン性部分が合成構成要素上にあってもよいし、またはカチオン性部分が天然由来含ヒドロキシ連鎖移動剤上にあり、アニオン性部分が合成構成要素上にあってもよいし、またはこれらの組合せでもよい。天然構成要素が多糖であるとき、アニオン性材料を酸化デンプンとし、カチオン性部分をジアリルジメチルアンモニウムクロリドなどのカチオン性エチレン不飽和モノマーから誘導することができる。あるいは、酸化デンプンそれ自体をまず、３−クロロ−２−ヒドロキシプロピル）トリメチルアンモニウムクロリドなどのカチオン性置換基と反応させ、次いでアニオン性もしくはカチオン性合成モノマーまたはこれらの混合物と反応させてもよい。別の実施形態では、カチオン性デンプンをアニオン性モノマーと反応させることができる。最後に、カチオン性部分とアニオン性部分がこうしたポリマーの合成構成要素上にあってもよい。アニオン性基およびカチオン性基両方を含むこうした両性ハイブリッドコポリマー組成物は、洗剤配合物において分散剤およびクリーニング助剤として特に有用である。これらポリマーは、天然構成要素と合成構成要素の両方を含むと理解される。カチオン性部分は、アニオン性部分の０．００１〜４０モル％の範囲で存在することが好ましく、カチオン性部分は、より好ましくはアニオン性部分の０．０１〜２０モル％の範囲で存在し、カチオン性部分は、もっとも好ましくはアニオン性部分の０．１〜１０モル％の範囲で存在する。カチオン性エチレン不飽和モノマーから生成されたポリマーは、毒性および環境プロフィールが十分ではない傾向がある。したがって、両性ハイブリッドコポリマー組成物中のカチオン性エチレン不飽和モノマーのレベルを最小限に抑える必要がある。本発明の一実施形態では、カチオン性エチレン不飽和モノマーを使用して両性グラフトコポリマー組成物を製造するとき、カチオン性エチレン不飽和モノマーの存在は、アニオン性エチレン不飽和モノマーの１０モル％までにすることが好ましく、より好ましくは、カチオン性エチレン不飽和モノマーの存在は、アニオン性エチレン不飽和モノマーの６モル％までにすることが好ましく、もっとも好ましくは、カチオン性エチレン不飽和モノマーの存在は、アニオン性エチレン不飽和モノマーの５モル％までにすることが好ましい。
【００８３】
さらに別の態様では、本発明は、トウモロコシから生成されたイタコン酸や発酵によって生成されたアクリルアミドなど、天然供給源から生成されたモノマーから誘導されたアニオン性ハイブリッドコポリマー組成物に関する。アクリルアミドは、重合後にアクリル酸に加水分解して、アニオン性官能基に導入することができる。当業者であれば、天然供給源から生成されたモノマーによって、本発明のポリマーの再生可能炭素含有量は増加することを理解しよう。
[実施例］
【００８４】
以下の実施例は、本発明を例示するものであり、本発明の範囲を決して限定するものではない。本発明の幅および範囲は、本明細書に添付する特許請求の範囲によってのみ限定される。
[実施例１]
【００８５】
８０重量パーセントの連鎖移動剤を含有するアニオン性ハイブリッドコポリマー組成物の合成
初めに、連鎖移動剤としてのマルトース２００グラム（Ｃａｒｇｉｌｌ  Ｓｗｅｅｔ  Ｓａｔｉｎ  Ｍａｌｔｏｓｅ  ８０％水溶液、Ｃａｒｇｉｌｌ  Ｉｎｃ．（アイオワ州Ｃｅｄａｒ  Ｒａｐｉｄｓ）から入手可能）を反応器中の水２００グラムに溶解させ、９８℃に加熱した。引き続いて、水１２０グラム中にアクリル酸４０グラムを含有するモノマー溶液を９０分間かけて反応器に加えた。モノマー溶液と同時に、水４０グラム中に過硫酸ナトリウム６．６グラムを含む開始剤溶液を９０分間かけて反応器に加えた。反応生成物をさらに６０分間９８℃に保った。次いで、ＮａＯＨの５０％溶液２０グラムを加えてポリマーを部分的に中和した。最終生成物は、固体３１％を含む淡黄色の溶液であった。
[実施例２］
【００８６】
９５重量パーセントの多糖官能基を有するアニオン性ハイブリッドコポリマー組成物の合成
初めに、多糖連鎖移動剤としてのマルトデキストリン１９０グラム（Ｃａｒｇｉｌｌ  ＭＤ（商標）０１９１８デキストリン、一般的なコーンスターチを酵素的に変換して得られる噴霧乾燥マルトデキストリン、Ｃａｒｇｉｌｌ  Ｉｎｃ．（アイオワ州Ｃｅｄａｒ  Ｒａｐｉｄｓｓ）から入手可能）を反応器中の水２００グラムに溶解させ、９５℃に加熱した。引き続いて、水７５ｇに溶解させたアクリル酸１０グラムを含有するモノマー溶液を１時間かけて反応器に加えた。水２５グラム中に過硫酸ナトリウム０．５グラムを含む開始剤溶液を、モノマー溶液と同時にではあるが、１時間１０分かけて反応器に加えた。反応生成物をさらに３０分間９５℃に保った。次いで、ＮａＯＨを水４０グラムに溶解させた５０％溶液５グラムを加えてポリマーを部分的に中和した。
[実施例３］
【００８７】
８５重量パーセントのマルトース官能基を有するアニオン性ハイブリッドコポリマー組成物の合成
初めに、連鎖移動剤としてのマルトース２１３グラム（Ｃａｒｇｉｌｌ  Ｓｗｅｅｔ  Ｓａｔｉｎ  Ｍａｌｔｏｓｅ  ８０％水溶液、Ｃａｒｇｉｌｌ  Ｉｎｃ．（アイオワ州Ｃｅｄａｒ  Ｒａｐｉｄｓ）から入手可能）を反応器中の水１８０グラムに溶解させ、９８℃に加熱した。引き続いて、水６０グラム中にアクリル酸３０グラムを含有するモノマー溶液を９０分間かけて反応器に加えた。モノマー溶液と同時に、水４０グラム中に過硫酸ナトリウム６．６グラムを含む開始剤溶液を９０分間かけて反応器に加えた。反応生成物をさらに６０分間９８℃に保った。次いで、ＮａＯＨの５０％溶液１５グラムを加えてポリマーを部分的に中和し、最終生成物は澄んだ琥珀色の溶液となった。
[実施例４］
【００８８】
８５重量パーセントの多糖官能基を有するアニオン性ハイブリッドコポリマー組成物の合成
初めに、多糖連鎖移動剤としてのマルトデキストリン２１３グラム（Ｃａｒｇｉｌｌ  Ｓｗｅｅｔ  Ｓａｔｉｎ  Ｍａｌｔｏｓｅ  ８０％水溶液、Ｃａｒｇｉｌｌ  Ｉｎｃ．（アイオワ州Ｃｅｄａｒ  Ｒａｐｉｄｓ）から入手可能）を反応器中の水１８０グラムに溶解させ、９８℃に加熱した。引き続いて、水１００グラムに溶解させたアクリル酸３０グラムを含有するモノマー溶液を９０分間かけて反応器に加えた。モノマー溶液と同時に、水４０グラム中に過硫酸ナトリウム６．６グラムを含む開始剤溶液を９０分間かけて反応器に加えた。反応生成物をさらに６０分間９８℃に保った。次いで、ＮａＯＨの５０％溶液１５グラムを加えてポリマーを中和し、最終生成物は琥珀色の溶液となった。
[実施例５］
【００８９】
９０重量パーセントのマルトース官能基を有するアニオン性ハイブリッドコポリマー組成物の合成
初めに、連鎖移動剤としてのマルトース２２５グラム（Ｃａｒｇｉｌｌ  Ｓｗｅｅｔ  Ｓａｔｉｎ  Ｍａｌｔｏｓｅ  ８０％水溶液、Ｃａｒｇｉｌｌ  Ｉｎｃ．（アイオワ州Ｃｅｄａｒ  Ｒａｐｉｄｓ）から入手可能）を反応器中の水２００グラムに溶解させ、９８℃に加熱した。引き続いて、水１１５グラム中にアクリル酸２０グラムを含有するモノマー溶液を９０分間かけて反応器に加えた。モノマー溶液と同時に、水４０グラム中に過硫酸ナトリウム６．６グラムを含む開始剤溶液を９０分間かけて反応器に加えた。反応生成物をさらに６０分間９８℃に保った。次いで、ＮａＯＨの５０％溶液１０グラムを加えてポリマーを部分的に中和し、最終生成物は澄んだ黄色の溶液となった。
【００９０】
[実施例６］
【００９１】
連鎖移動剤として８０重量パーセントの多糖を用いたアニオン性ハイブリッドコポリマー組成物の合成
初めに、多糖連鎖移動剤としてのマルトデキストリン１６０グラム（ＳＴＡＲ−ＤＲＩ１８０  ＤＥ１８噴霧乾燥マルトデキストリン、Ｔａｔｅ  ａｎｄ  Ｌｙｌｅ（イリノイ州ディケーター）から入手可能）を反応器中の水２００グラムに溶解させ、９８℃に加熱した。引き続いて、水１２０グラム中にアクリル酸４０グラムを含有するモノマー溶液を９０分間かけて反応器に加えた。モノマー溶液と同時に、水４０グラム中に過硫酸ナトリウム６．６グラムを含む開始剤溶液を９０分間かけて反応器に加えた。反応生成物をさらに６０分間９８℃に保った。次いで、ＮａＯＨの５０％溶液２０グラムを加えてポリマーを部分的に中和し、最終生成物は淡黄色の溶液となった。
[実施例７］
【００９２】
連鎖移動剤として９０重量パーセントの多糖を用いたアニオン性ハイブリッドコポリマー組成物の合成
初めに、多糖連鎖移動剤としてのマルトデキストリン１８０グラム（ＳＴＡＲ−ＤＲＩ１８０  ＤＥ１８噴霧乾燥マルトデキストリン、Ｔａｔｅ  ａｎｄ  Ｌｙｌｅ（イリノイ州ディケーター）から入手可能）を反応器中の水２００グラムに溶解させ、９８℃に加熱した。引き続いて、水１１５グラム中にアクリル酸２０グラムを含有するモノマー溶液を９０分間かけて反応器に加えた。モノマー溶液と同時に、水４０グラム中に過硫酸ナトリウム６．６グラムを含む開始剤溶液を９０分間かけて反応器に加えた。反応生成物をさらに６０分間９８℃に保った。次いで、ＮａＯＨの５０％溶液１０グラムを加えてポリマーを部分的に中和し、最終生成物は澄んだ黄色の溶液となった。
[実施例８］
【００９３】
アニオン性ハイブリッドコポリマー組成物の分散性評価
実施例６および７のポリマーをクレー懸濁／分散試験において評価した。いかなるポリマーも含まない対照も試験した。これらの材料をポリアクリル酸ナトリウムサンプル（ＮａＰＡＡ）（ＡＬＣＯＳＰＥＲＳＥ（登録商標）６０２Ｎ、Ａｋｚｏ  Ｎｏｂｅｌ  Ｓｕｒｆａｃｅ  Ｃｈｅｍｉｓｔｒｙ（テネシー州チャタヌーガ）から入手可能）と比較した。サンプルは、２％のクレー（５０：５０  ローズクレー：Ｓｐｉｎｋｓ  Ｂｌｅｎｄクレー）を脱イオン水に加えることにより調製した。次いでサンプルを磁気撹拌プレート上で２０分間撹拌し、その後０．１％の活性ポリマーを加え、サンプルをもう１分間撹拌した。次いで懸濁液を１００ｍｌのメスシリンダーに注ぎ、１時間静置した。次いで、１を分散性なしとし、５を非常に良好な分散性とする１〜５の尺度により分散性能を評価した。結果を表２に示す。
【００９４】
【表３】
0005620488.tif 000010
【００９５】
上記表２のデータは、本発明のポリマーが優れた分散剤であることを示している。本発明のポリマーは、８０％および９０％の多糖を含有しているが、多糖それ自体は分散性能をもたないので、このことは特に注目に値する。さらに、こうしたポリマーの性能は、この種の用途において通常使用される合成ポリマー（例えば、ポリアクリル酸ナトリウム）に匹敵する。
[実施例９］
【００９６】
８５重量パーセントの天然多糖官能基を有するアニオン性ハイブリッドコポリマー組成物の合成
初めに、多糖連鎖移動剤としてのマルトデキストリン１７０グラム（Ｃａｒｇｉｌｌ  ＭＤ（商標）０１９１８デキストリン、一般的なコーンスターチを酵素的に変換して得られる噴霧乾燥マルトデキストリン、Ｃａｒｇｉｌｌ  Ｉｎｃ．（アイオワ州Ｃｅｄａｒ  Ｒａｐｉｄｓ）から入手可能）を反応器中の水２５０グラムに溶解させ、９８℃に加熱した。引き続いて、６０グラム中にアクリル酸３０グラムを含有するモノマー溶液を９０分間かけて反応器に加えた。モノマー溶液と同時に、水４０グラム中に過硫酸ナトリウム６．６グラムを含む開始剤溶液を９０分間かけて反応器に加えた。反応生成物をさらに６０分間９８℃に保った。次いで、ＮａＯＨの５０％溶液３０グラムを加えてポリマーを部分的に中和し、この溶液のｐＨは７となった。
[実施例１０〜１５］
【００９７】
実施例１０〜１５については、２−アクリルアミド−２−メチルプロパンスルホン酸ナトリウム（ＡＭＰＳ）の形のスルホン化モノマーを、表３で確認される異なるレベルで使用したが、上記実施例９の手順を繰り返した。このモノマーは、５０％水溶液として入手可能であるが、次いでこれをアクリル酸と混合し、このモノマー混合物を上述のように９０分かけて反応器に供給した。
【００９８】
【表４】
0005620488.tif 000011
[実施例１６］
【００９９】
次いで、実施例９〜１５のポリマーを、表４でそれぞれブライン１、２および３と称する３種の異なるブラインで試験した。
【０１００】
【表５】
0005620488.tif 000012
【０１０１】
データは、アクリル酸およびスルホネートモノマーと８５重量パーセントの多糖連鎖移動剤とを含有する本発明のアニオン性ハイブリッドコポリマー組成物が、ブラインと相溶性であることを示している。しかし、対応する合成ホモポリマーは、ブラインと相溶性ではない。
[実施例１７］
【０１０２】
初めに、多糖連鎖移動剤としてのマルトデキストリン１５８グラム（Ｃａｒｇｉｌｌ  ＭＤ（商標）０１９６０  ＤＥ１１、Ｃａｒｇｉｌｌ  Ｉｎｃ．（アイオワ州Ｃｅｄａｒ  Ｒａｐｉｄｓ）から入手可能）を反応器中の水１５５グラムに溶解させ、８５℃に加熱した。引き続いて、アクリル酸３９グラムおよび２−アクリルアミド−２−メチルプロパンスルホン酸ナトリウムの５０％溶液２７．５グラムを含有するモノマー溶液を１８０分間かけて反応器に加えた。水３３グラム中に過硫酸ナトリウム８．３グラムを含む開始剤溶液を１９５分間かけて反応器に加えた。反応生成物をさらに３０分間８５℃に保った。次いで、ＮａＯＨの５０％溶液１４．５グラムおよび水６６グラムを加えてポリマーを部分的に中和した。
[実施例１８］
【０１０３】
実施例１７の７５重量パーセントのマルトデキストリンを含有するスルホン化アニオン性ハイブリッドコポリマー組成物および市販のスルホン化合成ポリマー（アクリル酸と２−アクリルアミド−２−メチルプロパンスルホン酸ナトリウムのコポリマーである、Ａｌｃｏ  Ｃｈｅｍｉｃａｌから入手可能なＡｑｕａｔｒｅａｔ５４５）のブライン相溶性を、その組成を表５に記載するブライン３で試験した。これらの相溶性試験についてのデータを以下に示す。
【０１０４】
【表６】
0005620488.tif 000013
【０１０５】
これらのデータは、本発明のアニオン性ハイブリッドコポリマー組成物が極めてブライン相溶性である一方、対応する合成ポリマーはそうではないことを示している。
[実施例１９］
【０１０６】
多糖連鎖移動剤ならびに第２の連鎖移動剤を含有するハイブリッドコポリマー組成物の合成方法
多糖連鎖移動剤としてのマルトデキストリン２２１グラム（ＳＴＡＲ−ＤＲＩ１００  ＤＥ１０噴霧乾燥マルトデキストリン、Ｔａｔｅ  ａｎｄ  Ｌｙｌｅ（イリノイ州ディケーター）から入手可能、Ｍｗ６２７４３、Ｍｎ２１４０６）および第２の連鎖移動剤としての次亜リン酸ナトリウム二水和物４０ｇ（ポリマーの総重量の約７．７重量％）を反応器中の水３５０グラムに溶解させ、７５℃に加熱した。引き続いて、アクリル酸２２１グラムを含有するモノマー溶液を３時間かけて反応器に加えた。モノマー溶液と同時に、水８０グラム中に過硫酸ナトリウム１１グラムを含む開始剤溶液を３．５時間かけて反応器に加えた。反応生成物をさらに６０分間７５℃に保った。次いで、ＮａＯＨの５０％溶液８０グラムを加えてポリマーを部分的に中和し、最終生成物は澄んだ黄色の溶液となった。
[実施例２０］
【０１０７】
エステルハイブリッドコポリマー組成物の合成
モノメチルマレエート（エステルモノマー）４５．９グラムを水３８８グラムに溶解させた。水酸化アンモニウム１５．３グラムを加え、混合物を８７Ｃに加熱した。ＤＥ１８のマルトデキストリン８５グラム（Ｃａｒｇｉｌｌ  ＭＤ（商標）０１９１８、一般的なコーンスターチを酵素的に変換して得られる噴霧乾燥マルトデキストリン、Ｃａｒｇｉｌｌ  Ｉｎｃ．（アイオワ州Ｃｅｄａｒ  Ｒａｐｉｄｓ）から入手可能）は、モノマーおよび開始剤の供給を開始する直前に加えた。アクリル酸１６８グラムとヒドロキシエチルメタクリレート（エステルモノマー）４１．０グラムの混合物を含有するモノマー溶液を反応器に５時間かけて加えた。水９９グラムに溶解させたエリソルビン酸２１グラムを含む第１の開始剤溶液を５．５時間かけて加えた。第三級ブチルヒドロペルオキシドを水１０９グラムに溶解させた７０％溶液２１グラムを含む第２の開始剤溶液を５．５時間かけて加えた。反応生成物を３０分間８７℃に保った。最終生成物は、澄んだ淡い琥珀色の溶液であり、３４．１％の固体を含んでいた。
[実施例２１］
【０１０８】
以下に記載の手順を使用して、実施例２０のエステルハイブリッドコポリマー組成物を硫酸バリウム抑制について評価した。
【０１０９】
第１部：溶液調製
１．合成北海海水（ＳＷ）ブラインを調製する。
ａ．ガラス製メスフラスコに、表６で確認される以下の塩を加え、脱イオン水でメスアップする。すべて＋／−０．０１グラムで秤量する。
ｂ．酢酸１滴を加えてＳＷを緩衝剤処理し、次いで飽和酢酸ナトリウム溶液でｐＨを調整してｐＨ６．１とする。加えた量を記録する。
ｃ．ブラインを０．４５μｍの膜フィルターで真空濾過して、試験の再現性に影響を及ぼしかねないいかなる塵粒子も除去する。
【０１１０】
【表７】
0005620488.tif 000014
２．標準Ｆｏｒｔｉｅｓ累層水（ＦＷ）ブラインの調製
ａ．ガラス製メスフラスコに、表７で確認される以下の塩を加え、脱イオン水でメスアップする。すべて＋／−０．０１グラムで秤量する。
ｂ．酢酸１滴を加えてＳＷを緩衝剤処理し、次いで飽和酢酸ナトリウム溶液でｐＨを調整してｐＨ６．１とする。加えた量を記録する。
ｃ．ブラインを０．４５μｍの膜フィルターで真空濾過して、試験の再現性に影響を及ぼしかねないいかなる塵粒子も除去する。
【０１１１】
【表８】
0005620488.tif 000015
３．試験する各防止剤について、１％（１０，０００ｐｐｍ）の活性ポリマー溶液を調製する。
ａ．示されたグラム数のポリマーをメスフラスコに量り入れ、緩衝剤処理した濾過海水でメスアップする。
必要となるポリマーのグラム数（ｇ）は、以下の式によって算出することができる。
ｇ＝（Ｖ×Ｃ）／Ｓ、ここで、
Ｖは、メスフラスコのｍＬでの体積であり、
Ｃは、必要なポリマーの（重量％としての）濃度であり、
Ｓは、ポリマーの（重量％での）固体（活性物質）含有量である。
例：ポリマーは固形分が３５％である。１ｗｔ％（１０，０００ｐｐｍ）溶液１００ｍＬを作製するには：
１００ｍＬの海水中にｇ＝（１００×１）／３５＝２．８５７ｇのポリマー
４．緩衝剤溶液を調製する
ａ．脱イオン水１００ｇに８．２ｇの無水酢酸ナトリウムを加える。
５．不活化用溶液を調製する。冷却されると硫酸バリウムが直ちに生成するので、試験終了後のさらなる沈殿を防止するのに有効適用量のスケール防止剤が必要となる。
ａ．３Ｌのメスフラスコに９ｇのＫＣｌを加える。脱イオン水で溶解させる。
ｂ．１活性ｗｔ％のＡＬＣＯＦＬＯＷ６１５（約６７．５グラム）を加える。
３０００ｍＬ中にｇ＝（３０００×１）／４４．４＝６７．５７ｇのポリマー
ｃ．脱イオン水でメスアップする。
【０１１２】
第２部：試験準備
６．４０ｍＬのガラス製バイアルに試験する防止剤名および濃度のラベルを貼り、１から最大３０サンプルの番号を付ける。番号は、試験の実施順序を示すものになる。
７．１〜３番の各バイアルに脱イオン水１５ｍＬを加える。これらは全量を出すのに使用する。
８．４〜３０番の各バイアルに、１５ｍＬのＳＷを加える。
９．第２のガラス製バイアル一式に「ＦＷ」のラベルを貼る。
１０．各バイアルに１５ｍＬのＦＷを加える。
１１．ＦＷおよびＳＷバイアルをインキュベーターまたはオーブンに入れるが、加熱はしない。
【０１１３】
第３部：試験期間
１２．インキュベーターをオンにし、８０Ｃに加熱するようにセットする。
１３．試験用のＳＷを調製する。７〜３０番の各ＳＷバイアルに、
ａ．酢酸ナトリウム緩衝溶液０．３ｍＬを加える。
ｂ．サンプル３０ｍＬに対して所望の濃度を実現する適量のスケール防止剤溶液を加える。
必要となる防止剤溶液のマイクロリットル数（μｌ）は、以下の式によって算出することができる。
μｌ＝［（Ｖ１×Ｃ１）／Ｃ２］×１０００、ここで、
Ｖ１は、試験サンプル（ＳＷ＋ＦＷ）のｍＬでの体積であり、
Ｃ１は、所望のポリマーの（ｐｐｍでの）濃度
Ｃ２は、防止剤溶液中の活性ポリマーの濃度である。
例：所望の試験濃度は、３０ｍＬのサンプルサイズ（ＳＷ＋ＦＷ）中５０ｐｐｍである。１０，０００ｐｐｍ（１％）のポリマー溶液を使用すると：
μｌ＝［（３０×５０）／１０，０００］×１０００＝１５０μｌ
１４．１〜６番の各ＳＷバイアルに、
ａ．酢酸ナトリウム緩衝溶液０．３ｍＬを加える。
ｂ．サンプル調製に使用した平均量のスケール防止剤溶液の代わりに、同等量の水を加える。
ｃ．バイアル１〜３は、全量試験のＢａ  ｐｐｍの決定に使用する。
ｄ．バイアル４〜６は、空試験のＢａ  ｐｐｍの決定に使用する。
１５．溶液を最低２時間加熱する。
１６．２時間終了の時点で、１個の「ＦＷ」バイアルおよびラベル番号１のＳＷをインキュベーター／オーブンから取り出す。
１７．「ＦＷ」バイアルの中身をこの処理されたＳＷ中に注ぐ。
１８．サンプル１をインキュベーター／オーブンに戻す。
１９．タイマーをセットして２時間のカウントを開始する（この時間は肝心である）。
２０．１分が経過したとき、１個の「ＦＷ」バイアルおよび２番ラベルのＳＷをインキュベーター／オーブンから取り出す。
２１．サンプル２をインキュベーター／オーブンに戻す。
２２．各「ＦＷ」を番号付きのバイアルに加えきるまで、サンプル間に１分の間隔を挟みながら、残りの番号のバイアルでステップ１７〜１９を繰り返す。
２３．試験管一式に防止剤情報または実施番号のラベルを貼る。これらは濾過ステップに使用する。
２４．不活性化溶液５ｇ＋／−０．０２ｇを各バイアルに量り入れる。
【０１１４】
第４部：濾過
２５．２時間が経過したとき、インキュベーター／オーブンから１番バイアルを取り出す。
２６．バイアルに貼られたラベルが一致することを確認しながら、約５ｇ（重量を記録する）を、予め調製しておいた不活性化溶液含有バイアルに濾過する。
ａ．開いた不活性化溶液含有バイアルを秤に載せる。
ｂ．サンプルを５ｍＬのｌｕｅｒ−ｌｏｋシリンジに抜き取る。
ｃ．シリンジに０．４５μｍの膜シリンジフィルターを取り付ける。
ｄ．濾液５グラムをバイアルに量り入れる。加えた濾液のグラム数を記録する（ｐｐｍ補正のため）。
２７．この過程を１分の間隔を挟んで各サンプルで繰り返して、各サンプルが正確に２時間試験条件下に置かれるようにする。
【０１１５】
第５部：ｐｐｍの決定
２８．バリウムの濃度は、ＩＣＰによって決定すべきである。試験日にすべてのサンプルを試験すべきである。
２９．防止パーセントは、以下の計算によって算出することができる。
防止％＝（（Ｓ＊ｄ）−Ｂ）／（Ｔ−Ｂ）、ここで、
Ｓ＝サンプル中のＢａ  ｐｐｍであり、
ｄ＝希釈倍率（濾液グラム数＋不活性化溶液５グラム）／濾液グラム数であり、
Ｂ＝空試験のＢａ  ｐｐｍであり、
Ｔ＝全量試験のＢａ  ｐｐｍである。
【０１１６】
追加の試験情報：
サンプルマトリックス：
【０１１７】
【表９】
0005620488.tif 000016
必要な材料：
塩化カルシウム二水和物
塩化ナトリウム
塩化マグネシウム六水和物
塩化カリウム
塩化バリウム二水和物
硫酸ナトリウム
酢酸
酢酸ナトリウム
被評価ポリマー
ＡＬＣＯＦＬＯＷ６１５
必要な器具：
化学はかり
サンプルバイアル
【０１１８】
以下の表９のデータは、ハイブリッド材が優れた硫酸バリウム抑制剤であり、この目的で使用されている市販の合成ポリマーと比べても性能は完全に引けをとらないことを示している。
【０１１９】
【表１０】
0005620488.tif 000017
【０１２０】
表１２で明らかにするとおり、以下に概略を示す試験を使用して、実施例１９および２０のポリマーを炭酸カルシウム抑制についても試験した。
【０１２１】
炭酸カルシウム抑制試験プロトコール：
以下の表１０および１１に記載する成分および量を使用して、脱イオン（ＤＩ）水中に硬度溶液およびアルカリ度溶液１リットルを調製した。
【０１２２】
【表１１】
0005620488.tif 000018
【０１２３】
【表１２】
0005620488.tif 000019
【０１２４】
脱イオン水で希釈した１％の活性ポリマーを加えることにより、１００ｍｌのポリマー溶液を調製した。
【０１２５】
１００ｍｌのメスフラスコにおいて、硬度溶液１．２グラム、所望の濃度のポリマー溶液（１００マイクロリットルのポリマー溶液＝処理水溶液中１０ｐｐｍのポリマー）、およびアルカリ度溶液１．２グラムを加え、脱イオン水を使用して全溶液を１００ｍｌにすることにより、被験ポリマーを含有するサンプル溶液を調製した。空試験溶液を、ポリマーを加えず上記サンプル溶液のように調製した。ポリマーを加えず、アルカリ度溶液を脱イオン水で置き換えて、全量試験溶液も上記サンプル溶液のように調製した。サンプルを５０Ｃ、２５０ｒｐｍで１７時間、ふたをせずにシェーカーオーブン（Ｎｅｗ  Ｂｒｕｎｓｗｉｃｋ  Ｓｃｉｅｎｔｉｆｉｃ  Ｃｏ．，Ｉｎｃ．（ニュージャージー州Ｅｄｉｓｏｎ）のＣｌａｓｓｉｃ  Ｃ２４  Ｉｎｃｕｂａｔｏｒ  Ｓｈａｋｅｒモデル）に入れておいた。
【０１２６】
サンプルを取り出し、周囲温度に冷まし、次いで各サンプル１ｍＬを０．２ミクロンのフィルターシリンジで濾過し、２．５％の硝酸溶液で合計１０グラムに希釈した。
【０１２７】
ＩＣＰ−ＯＥＳ（Ｐｅｒｋｉｎ  Ｅｌｍｅｒ  Ｉｎｓｔｒｕｍｅｎｔｓ（カリフォルニア州コヴィーナ）のＯｐｔｉｍａ  ２０００ＤＶモデル、１ｐｐｍのＬｉ、１０ｐｐｍのＣａを低濃度標準物質とし、２ｐｐｍのＬｉ、２０ｐｐｍのＣａを高濃度標準物質とした）によって、サンプル溶液、空試験溶液、および全量試験溶液をカルシウムおよびリチウムについて分析した。濾過過程の際の希釈を考慮した後、炭酸カルシウム抑制％を以下の式によって求めた。
【０１２８】
【数１】
0005620488.tif 000020
ここで、［Ｃａ］サンプル、［Ｃａ］ブランク、［Ｃａ］全量は、それぞれサンプル、空試験、および全量試験溶液中のカルシウムの濃度であり、［Ｌｉ］サンプル、［Ｌｉ］全量は、それぞれサンプル溶液および全量試験溶液中のリチウムの濃度である。
【０１２９】
この手順は、本特許出願の他の実施例における炭酸塩抑制の測定にも使用したものである。
【０１３０】
【表１３】
0005620488.tif 000021
【０１３１】
これらのデータからは、エステルモノマーを含有するアニオン性ハイブリッドコポリマー組成物は、４５〜５０パーセントの多糖連鎖移動剤を含んでいたとしても、合成ポリマーと同様に機能することが示唆される。これらの実施例で使用した多糖は、いかなる抑制性能も備えておらず、さらにハイブリッドコポリマー組成物の性能は、非常に低レベルで使用しても低下しなかったので（炭酸カルシウム抑制ポリマーの典型的な最終用途レベルは１０〜１５ｐｐｍである）、これは非常に注目すべきことである。
[実施例２２］
【０１３２】
米国特許第５，６５４，１９８号の実施例１の手順を使用し、Duboisら（Anal Chem. 1956, 28, 350）の手順に従って、実施例２０のハイブリッドコポリマー組成物の検出性を表１３に示すとおりに試験した。
【０１３３】
【表１４】
0005620488.tif 000022
【０１３４】
データは、実施例２０のハイブリッドコポリマー組成物が、Ｕ．Ｓ．５，６５４，１９８実施例１のモノマーＡタグよりも有意に高い検出性を有することを示している。さらに、モノマーＡは、スケールコントロールポリマーに約１０重量パーセントで混ぜられているにすぎない。したがって、本発明のハイブリッドコポリマー組成物の検出性は、ＵＳ米国特許第５，６５４，１９８号の検出性よりはるかに優れている。
[実施例２３］
【０１３５】
実施例２０で合成したハイブリッドコポリマー組成物をエチレングリコールへの相溶性について試験した。
【０１３６】
【表１５】
0005620488.tif 000023
【０１３７】
これらのデータは、本発明のハイブリッドコポリマー組成物がエチレングリコールに極めて可溶性であることを示している。
[実施例２４］
【０１３８】
実施例２０のハイブリッドコポリマー組成物のメタノールへの相溶性を一連の濃度で試験した。
【０１３９】
【表１６】
0005620488.tif 000024
【０１４０】
これらのデータは、実施例２０のハイブリッドコポリマー組成物がメタノールに極めて可溶性であることを示している。
[実施例２５］
【０１４１】
表１５に示すように、エステルハイブリッドコポリマー組成物（配合Ａ）、およびスルホネートモノマーを含むアニオン性ハイブリッドコポリマー（配合Ｂ）を含有する、無リン酸塩自動皿洗い配合物の配合をたてた。
【０１４２】
【表１７】
0005620488.tif 000025
[実施例２６］
【０１４３】
エステルハイブリッドコポリマー組成物の合成
ジメチルマレエート（エステルモノマー）３４グラムを水１５０グラムに溶解させる。水酸化アンモニウム５．４グラムを加え、混合物を８７Ｃに加熱する。ＤＥ１８のマルトデキストリン１７０グラム（Ｃａｒｇｉｌｌ  ＭＤ（商標）０１９１８、一般的なコーンスターチを酵素的に変換して得られる噴霧乾燥マルトデキストリン、Ｃａｒｇｉｌｌ  Ｉｎｃ．（アイオワ州Ｃｅｄａｒ  Ｒａｐｉｄｓ）から入手可能）を、モノマーおよび開始剤の供給を開始する直前に加える。アクリル酸１３２．６グラムとヒドロキシエチルメタクリレート（エステルモノマー）３．４グラムの混合物を含有するモノマー溶液を反応器に５時間かけて加えた。水９９グラムに溶解させたエリソルビン酸２１グラムを含む第１の開始剤溶液を５．５時間かけて加えた。第三級ブチルヒドロペルオキシドを水１０９グラムに溶解させた７０％溶液２１グラムを含む第２の開始剤溶液を５．５時間かけて加えた。反応生成物を６０分間８７℃に保った。最終生成物は、澄んだ淡い琥珀色の溶液であり、４２．０％の固体を含んでいた。
[実施例２７］
【０１４４】
エステルハイブリッドコポリマー組成物の合成
モノメチルマレエート（エステルモノマー）１０２グラムを水１５０グラムに溶解させた。水酸化アンモニウム５．４グラムを加え、混合物を８７Ｃに加熱した。ＤＥ１８のマルトデキストリン１７０グラム（Ｃａｒｇｉｌｌ  ＭＤ（商標）０１９１８、一般的なコーンスターチを酵素的に変換して得られる噴霧乾燥マルトデキストリン、Ｃａｒｇｉｌｌ  Ｉｎｃ．（アイオワ州Ｃｅｄａｒ  Ｒａｐｉｄｓ）から入手可能）を、モノマーおよび開始剤の供給を開始する直前に加えた。アクリル酸６４．６グラムとヒドロキシプロピルメタクリレート３．４グラムの混合物を含有するモノマー溶液を反応器に５時間かけて加えた。水９９グラムに溶解させたエリソルビン酸２１グラムを含む第１の開始剤溶液を５．５時間かけて加えた。第三級ブチルヒドロペルオキシドを水１０９グラムに溶解させた７０％溶液２１グラムを含む第２の開始剤溶液を５．５時間かけて加えた。反応生成物を６０分間８７℃に保った。最終生成物は、澄んだ淡い琥珀色の溶液であり、４１．５％の固体を含んでいた。
[実施例２８］
【０１４５】
無リン酸塩自動皿洗い粉末配合物
【０１４６】
【表１８】
0005620488.tif 000026
[実施例２９］
【０１４７】
再汚染防止
本発明のアニオン性ハイブリッドコポリマーの再汚染防止特性を、一般的な粉末洗剤配合物で試験した。粉末洗剤配合は以下のとおりである。
【０１４８】
【表１９】
0005620488.tif 000027
【０１４９】
試験は、３枚の綿スワッチおよび３枚のポリエステル／綿スワッチを使用して、実物大の洗濯機で実施した。使用した汚れは、１７．５ｇのローズクレー、１７．５ｇのＳｐｉｎｋｓ  Ｂｌｅｎｄクレー、および６．９ｇのオイルブレンド（７５：２５  植物油／鉱油）とした。試験は、洗濯１回分あたり１００ｇの粉末洗剤を使用して、３サイクル実施した。ポリマーは、洗剤の１．０重量％で適用した。洗濯条件は、温度３３．９℃（９３°Ｆ）、硬度１５０ｐｐｍ、１０分の洗浄サイクルを使用するものとした。
【０１５０】
分光光度計を使用して、第１サイクルの前および第３サイクルの後のＬ（輝度）ａ（色構成要素）ｂ（色構成要素）値を、それぞれＬ１、ａ１、ｂ１およびＬ２、ａ２、ｂ２として測定した。次いで、以下の式を使用してΔＥ（色差）値を算出した。
ΔＥ＝［（Ｌ１−Ｌ２）２＋（ａ１−ａ２）２＋（ｂ１−ｂ２）２］０．５
表１６に示すデータから、本発明のアニオン性ハイブリッドポリマーは、洗浄液中の濃度が低くても、再汚染防止／汚れ浮遊化特性を示すことが示唆される（ΔＥが低いほど、再汚染防止特性が良好であることを示す）。
【０１５１】
【表２０】
0005620488.tif 000028
[実施例３０］
【０１５２】
多糖連鎖移動剤を含有する非イオン性ハイブリッドコポリマー組成物の合成
多糖連鎖移動剤としてのマルトデキストリン５０グラム（ＳＴＡＲ−ＤＲＩ１８０  ＤＥ１８噴霧乾燥マルトデキストリン、Ｔａｔｅ  ａｎｄ  Ｌｙｌｅ（イリノイ州ディケーター）から入手可能）を反応器中の水１５０グラムに溶解させ、７５℃に加熱した。引き続いて、ヒドロキシエチルアクリレート５０グラムを含有するモノマー溶液を反応器に５０分間かけて加えた。モノマー溶液と同時に、水３０グラム中に２グラムのＶ−５０［和光純薬工業株式会社（ヴァージニア州リッチモンド）の２，２’−アゾビス（２アミジノ−プロパン）二塩酸塩アゾ開始剤］を含む開始剤溶液を反応器に６０分間かけて加えた。反応生成物をさらに６０分間７５℃に保った。最終生成物は、ほとんど水様の澄んだ白色の溶液であった。
[実施例３１］
【０１５３】
非アニオン性ハイブリッドコポリマー組成物の合成
初めに、多糖連鎖移動剤としてのマルトデキストリン１５０グラム（Ｃａｒｇｉｌｌ  ＭＤ（商標）０１９１８デキストリン、一般的なコーンスターチを酵素的に変換して得られる噴霧乾燥マルトデキストリン、Ｃａｒｇｉｌｌ  Ｉｎｃ．（アイオワ州Ｃｅｄａｒ  Ｒａｐｉｄｓ）から入手可能）を反応器中の水２００グラムに溶解させ、ＨＣｌ（３７％）７０ｇを加え、９８℃に加熱した。引き続いて、水１６０グラムに溶解させたジメチルアミノエチルメタクリレート１０９グラムを含有するモノマー溶液を反応器に９０分間かけて加えた。モノマー溶液と同時に、水４０グラム中に過硫酸ナトリウム６．６グラムを含む開始剤溶液を反応器に９０分間かけて加えた。反応生成物をさらに６０分間９８℃に保った。次いで、ＮａＯＨの５０％溶液１４グラムを加えて反応生成物を中和し、最終生成物は琥珀色の溶液となった。
[実施例３２］
【０１５４】
非アニオン性ハイブリッドコポリマー組成物の合成
アミオカデンプン３５グラムを反応器中の水８８グラムに分散させ、５２に加熱した。濃硫酸（９８％）１．０７グラムを加えてデンプンを解重合させた。懸濁液を１．５時間５２℃に保った。次いで、５０％ＮａＯＨ溶液１．８４グラムで反応を中和し、温度を１５分間９０℃に上げた。この過程の間にデンプンはゲル化し、粘度が増大し、ゲルが生成する。ゲル化が完了した後、粘度は低下した。温度を７２〜７５℃に下げた。ジメチルジアリルアンモニウムクロリド８０．７グラムの溶液（６２％水溶液）を反応器に３０分間かけて加えた。水２０グラム中に過硫酸ナトリウム０．２グラムを含む開始剤溶液を、モノマー溶液と同時に反応器に３５分間かけて加えた。反応生成物をさらに２時間９８℃に保った。最終生成物は、わずかに不透明の黄色の溶液であった。
[実施例３３］
【０１５５】
非アニオン性ハイブリッドコポリマー組成物の合成
アミオカデンプン３５グラムを反応器中の水８８グラムに分散させ、５２に加熱した。濃硫酸（９８％）０．５２グラムを加えてデンプンを解重合させた。これは、実施例３２で使用した酸の半分であり、デンプンはより少ない程度にしか解重合しないため、より高分子量となる。したがって、多糖連鎖移動剤の分子量を制御することができる。懸濁液を１．５時間５２℃に保った。次いで５０％ＮａＯＨ溶液０．９２グラムで反応を中和し、温度を１５分間９０℃に上げた。この過程の間にデンプンはゲル化し、粘度が増大し、ゲルが生成した。ゲル化が完了した後、粘度は低下した。反応液を水３０グラムで希釈し、温度を７２〜７５℃に下げた。ジメチルジアリルアンモニウムクロリド８０．７グラムの溶液（６２％水溶液）を反応器に３０分間かけて加えた。水２０グラム中に過硫酸ナトリウム０．２グラムを含む開始剤溶液を、モノマー溶液と同時に反応器に３５分間かけて加えた。反応生成物をさらに２時間９８℃に保った。最終生成物は、澄んだ淡黄色の溶液であった。
[実施例３４］
【０１５６】
多糖（イヌリン）連鎖移動剤を含有する非イオン性ハイブリッドコポリマー組成物の合成
多糖連鎖移動剤５０グラム（Ｔｈｅｒｍｐｈｏｓから入手可能なＤＥＱＵＥＳＴ（登録商標）ＰＢ１１６２０カルボキシメチルイヌリン２０％溶液）を反応器中の水１５０グラムに溶解させ、７５℃に加熱した。引き続いて、Ｎ，Ｎジメチルアクリルアミド５０グラムを含有するモノマー溶液を反応器に５０分間かけて加えた。モノマー溶液と同時に、水３０グラム中に２グラムのＶ−５０［和光純薬工業株式会社（ヴァージニア州リッチモンド）の２，２’−アゾビス（２−アミジノプロパン）二塩酸塩］アゾ開始剤］を含む開始剤溶液を反応器に６０分間かけて加えた。反応生成物をさらに６０分間７５℃に保った。反応生成物を水１４０グラムで希釈し、最終生成物は澄んだ琥珀色の均質な溶液となった。
[実施例３５］
【０１５７】
多糖（セルロース）連鎖移動剤を含有する非アニオン性ハイブリッドコポリマー組成物の合成
カルボキシメチルセルロース（Ｈｅｒｃｕｌｅｓ，Ｉｎｃ．（デラウェア州ウェルミントン）から入手可能なＡＱＵＡＬＯＮ（登録商標）ＣＭＣ  ９Ｍ３ＩＣＴ）を次のようにして解重合させた。３０グラムのＡＱＵＡＬＯＮ（登録商標）ＣＭＣを２７０ｇの脱イオン水中に撹拌しながら導入した。硫酸第一鉄アンモニウム六水和物０．０３ｇおよび過酸化水素（Ｈ２Ｏ２）溶液（３５％活性）２ｇを加えた。混合物を６０℃に加熱し、３０分間この温度に保った。次いで、この解重合したＣＭＣ溶液を９０℃に加熱した。
【０１５８】
引き続いて、アクリルアミド５０グラムを含有するモノマー溶液（５０％溶液）を反応器に５０分間かけて加えた。モノマー溶液と同時に、水３０グラム中に２グラムのＶ−０８６［和光純薬工業株式会社（ヴァージニア州リッチモンド）の２，２’−アゾビス［２−メチル−Ｎ−（２−ヒドロキシエチル）プロピオンアミド］アゾ開始剤］を含む開始剤溶液を反応器に６０分間かけて加えた。反応生成物をさらに６０分間９０℃に保った。
[実施例３６］
【０１５９】
非アニオン性ハイブリッドコポリマーを使用している典型的な希釈布地用柔軟剤配合物を以下に一覧表示する。
【０１６０】
【表２１】
0005620488.tif 000029
[実施例３７］
【０１６１】
非アニオン性ハイブリッドコポリマー組成物を含有する濃縮布地用柔軟剤組成物を表１８で例示する。
【０１６２】
【表２２】
0005620488.tif 000030
[実施例３８］
【０１６３】
第四級アミンモノマーおよびカチオン性多糖官能基を含む非アニオン性ハイブリッドコポリマー組成物の合成
初めに、カチオン性デンプン連鎖移動剤としてのＮｓｉｇｈｔ  Ｃ−１（ＡｋｚｏＮｏｂｅｌ、ニュージャージー州Ｂｒｉｄｇｅｗａｔｅｒから入手可能）４０グラムを反応器中の水１００グラムに溶解させ、９８℃に加熱した。引き続いて、ジメチルジアリルアンモニウムクロリド３８．７グラムの溶液（６２％水溶液）を反応器に４５分間かけて加えた。水２０グラム中に過硫酸ナトリウム３．３グラムを含む開始剤溶液を、モノマー溶液と同時に反応器に４５分間かけて加えた。反応生成物をさらに６０分間９８℃に保った。最終生成物は、澄んだ琥珀色の溶液であった。
[実施例３９］
【０１６４】
ＵＳ５２４８４４９の実施例１で詳述されているプロトコールを使用して、実施例３８の非アニオン性ハイブリッドコポリマー組成物の乳化破壊剤としての性能を試験した。合成水中油型エマルジョンは、この実施例のエマルジョンＮｏ３であり、７５％１０Ｗ−４０モーター油Ｃａｓｔｒｏｌ  ＧＴＸおよび２５％石油スルフェート（Ｐｅｔｒｏｓｕｌ６０）である。このエマルジョンを破壊するのに必要な実施例３７のポリマーの濃度は、およそ１００〜２００ｐｐｍであった。
[実施例４０］
【０１６５】
実施例３８の非アニオン性ハイブリッドコポリマー組成物の性能を凝集剤として試験した。微粒子が懸濁している排水（カナダの油田からの瀝青質残渣）１２．５グラムを水１２．５グラムで希釈した。次いで、実施例３８のポリマー溶液２グラムを加え、十分に振盪した。懸濁していた微粒子は、沈殿し（flocced out）、澄んだ水層が得られた。
[実施例４１］
【０１６６】
実施例３２および３３の非アニオン性ハイブリッドコポリマー組成物を、表１９で一覧表示する布地用柔軟剤組成物にして例示する。
【０１６７】
【表２３】
0005620488.tif 000031
[実施例４２］
【０１６８】
非アニオン性ハイブリッドコポリマー組成物の合成
３５グラムのＨｙｌｏｎ  ＶＩＩデンプン（アミロース７０％を含有する高アミロースデンプン）を反応器中の水１３２グラムに分散させ、５２℃に加熱した。濃硫酸（９８％）１．０７グラムを加えてデンプンを解重合させた。懸濁液を１．５時間５２℃に保った。次いで５０％ＮａＯＨ溶液１．８４グラムで反応を中和し、温度を１５分間９０℃に上げた。この過程の間にデンプンはゲル化し、粘度が増大し、ゲルが生成した。ゲル化が完了した後、粘度は低下した。反応液を水３０グラムで希釈し、温度を７２〜７５℃に下げた。［３−（メタクリロイルアミノ）プロピル］−トリメチルアンモニウムクロリド１００．１グラムの溶液（５０％水溶液）を反応器に３０分間かけて加えた。水２０グラム中に過硫酸ナトリウム０．２グラムを含む開始剤溶液を、モノマー溶液と同時に反応器に３５分間かけて加えた。反応生成物をさらに２時間９８℃に保った。最終生成物は、不透明の均質な白色の溶液であった。
[実施例４３］
【０１６９】
非アニオン性ハイブリッドコポリマー組成物の合成
アミオカデンプン３５グラムを反応器中の水８８グラムに分散させ、５２に加熱した。濃硫酸（９８％）０．５２グラムを加えてデンプンを解重合させた。これは、実施例４１で使用した酸の半分であり、デンプンはより少ない程度にしか解重合しないため、より高分子量となる。したがって、多糖連鎖移動剤の分子量をコントロールすることができる。懸濁液を１．５時間５２℃に保った。次いで５０％ＮａＯＨ溶液０．９２グラムで反応を中和し、温度を１５分間９０℃に上げた。この過程の間にデンプンはゲル化し、粘度が増大し、ゲルが生成した。ゲル化が完了した後、粘度は低下した。反応液を水３０グラムで希釈し、温度を７２〜７５℃に下げた。［２−（メタクリルオキシ）エチル］−トリメチルアンモニウムクロリド６６．７１ｇの溶液（７５％水溶液）を反応器に３０分間かけて加えた。水２０グラム中に過硫酸ナトリウム０．２グラムを含む開始剤溶液を、モノマー溶液と同時に反応器に３５分間かけて加えた。反応生成物をさらに２時間９８℃に保った。最終生成物は、不透明の均質な白色のペーストであった。
[実施例４４］
【０１７０】
クリアコンディショニングシャンプー配合物
クリアコンディショニングシャンプー配合物を、以下の成分を使用して調製した。
【０１７１】
【表２４】
0005620488.tif 000032
【０１７２】
手順
成分を上で列挙した順に合わせる。加えた後に毎回、配合物を均質になるまで混合する。
[実施例４５］
【０１７３】
６％ＶＯＣ根元立ち上げエアゾールムース配合物
代表的な６％ＶＯＣ根元立ち上げエアゾールムース配合物を、以下の成分を使用して調製した。
【０１７４】
【表２５】
0005620488.tif 000033
【０１７５】
手順
Ｃａｒｂｏｐｏｌを完全に分散するまでゆっくりと混合渦の中へ篩い落とす。十分な撹拌を維持しながら、次いでＮＡＴＲＯＳＯＬ（登録商標）ＨＨＲをゆっくりと篩い落とす。分散したなら、ＡＭＡＺＥ（商標）および実施例３１のポリマーの両方を篩い落とす。溶液が完成したとき、ＴＥＡを加える。次いでＢ要素の成分を加え、均質になるまで混合する。濾過し、エアゾール容器に詰める。Ｃ要素について、噴射剤を装入する。
[実施例４６］
【０１７６】
乾燥し／ダメージを受けている毛髪用の櫛通しクリーム配合物
代表的な６％ＶＯＣ根元立ち上げエアゾールムース配合物を、以下の成分を使用して調製した。
【０１７７】
【表２６】
0005620488.tif 000034
【０１７８】
手順
ＳＴＲＵＣＴＵＲＥ  ＺＥＡを室温で水に溶解させる。実施例３３のポリマーを加え、混合しながら８０℃に加熱する（Ｂ相）。別の容器において、Ａ相を合わせ、８０℃に加熱する。撹拌しながらＢ相をＡ相に加える。温度（８０℃）を維持しながらＣ相を加える。混合を続け、４５℃に冷却する。Ｄ相を加え、必要ならｐＨを調整する。
[実施例４７］
【０１７９】
コンディショニングスタイリングゲル配合物
代表的なコンディショニングスタイリングゲル配合物を、以下の成分を使用して調製した。
【０１８０】
【表２７】
0005620488.tif 000035
【０１８１】
手順
Ａ要素においてＡＭＡＺＥ  ＸＴを水に振り入れ、完全に水和するまで混合する。別に、Ｂ要素の成分を合わせ、溶解するまで混合する。撹拌しながらＢ要素をＡ要素に加える。残りの成分を加え、均質になるまで混合する。
[実施例４８］
【０１８２】
洗い流さないコンディショナー配合物
代表的な洗い流さないコンディショナー配合物を、以下の成分を使用して調製した。
【０１８３】
【表２８】
0005620488.tif 000036
【０１８４】
調製
実施例４２のポリマーを十分な撹拌によって水に溶解させてＡ相を調製する。溶液が透明で均質になるまで混合する。ｄｌ−パンテノールを加え、完全に溶解させる。ＴＥＡを水に加え、よく混合してＢ相を調製する。Ｎｅｏ  Ｈｅｌｉｏｐａｎを加え、透明になるまで混合する。続いてＤＣ９２９カチオン性エマルジョンを加える。Ｂ相をＡ相に加えて各要素を合わせる。よく混合し、約１５分間混合を続ける。Ｓｏｌｕ−ｓｉｌｋを加え、よく混合する。加えた後に毎回よく混合しながら、Ｖｅｒｓｅｎｅ１００、Ｇｌｙｄａｎｔ、ヒドロキシエチル尿素、乳酸アンモニウム、および香料を加える。
[実施例４９］
【０１８５】
懸濁ビーズ入り透明コンディショナー
代表的な懸濁ビーズ入り透明コンディショナーを、以下の成分を使用して調製した。
【０１８６】
【表２９】
0005620488.tif 000037
【０１８７】
手順
混合しながらポリクオタニウム−４を水に溶解させる。混合を続けながら相Ａの残りの成分を順次加える。Ｂ相を合わせ、次いでＡ相に加える。空気を取り込まないように注意しながら、混合を続け、その間にＡＢ相にグリコール酸をゆっくりと加える。最後に、混合しながらゆっくりとビーズを加える。
[実施例５０］
【０１８８】
５５％ＶＯＣ固定用クリスタルクリアポンプ式ヘアスプレー配合物
代表的な５５％ＶＯＣ固定用クリスタルクリアポンプ式ヘアスプレー配合物を、以下の成分を使用して調製した。
【０１８９】
【表３０】
0005620488.tif 000038
【０１９０】
調製
ＡＭＰをＳＤアルコール４０および水に溶解させる。適正な撹拌を維持しながら、ＢＡＬＡＮＣＥ０／５５中にゆっくりと注ぐ。残りの成分を加え、均質になるまで混合する。
[実施例５１］
【０１９１】
日焼け止め配合物
代表的な日焼け止め配合物を、以下の成分を使用して調製した。
【０１９２】
【表３１】
0005620488.tif 000039
[実施例５２］
【０１９３】
多糖連鎖移動剤を含有する非イオン性ハイブリッドコポリマー組成物の合成
ヒドロキシエチルセルロース（Ｄｏｗから入手可能なＱＰ３００）を次のようにして解重合させた。３０グラムのＱＰ３００を撹拌しながら２７０ｇの脱イオン水に導入した。０．０５ｇの硫酸第一鉄アンモニウム六水和物および１ｇの過酸化水素（Ｈ２Ｏ２）溶液（３５％活性）を加えた。混合物を６０℃に加熱し、３０分間その温度に保った。この解重合したＣＭＣ溶液を次いで９０℃に加熱した。
【０１９４】
引き続いて、ジメチルジアリルアンモニウムクロリド３８．７グラムの溶液（６２％水溶液）を反応器に５０分間かけて加える。水３０グラム中に２グラムのＶ−０８６［和光純薬工業株式会社（ヴァージニア州リッチモンド）の２，２’−アゾビス［２−メチル−Ｎ−（２−ヒドロキシエチル）プロピオンアミド］アゾ開始剤］を含む開始剤溶液を、モノマー溶液と同時に反応器に６０分間かけて加える。反応生成物をさらに６０分間９０℃に保つ。
[実施例５３］
【０１９５】
多糖連鎖移動剤９９％を含有するアニオン性ハイブリッドコポリマー組成物の合成
多糖連鎖移動剤としてのマルトデキストリン１９８．０グラム（Ｓｔａｒ  Ｄｒｉ  １８０、ＤＥ１８噴霧乾燥マルトデキストリン、Ｔａｔｅ＆Ｌｙｌｅ（イリノイ州ディケーター）から入手可能）を水２００．０グラムに溶解させたものを含む反応器を９５℃に加熱した。アクリル酸２．０グラム（０．０２８モル）および水７０．０グラムを含有するモノマー溶液を反応器に１時間かけて加えた。同時に、過硫酸ナトリウム０．１０グラムおよび水３０．０グラムを含有する開始剤溶液を１時間１０分かけて加えた。反応生成物をさらに１時間９５℃に保った。次いで、５０％水酸化ナトリウム溶液１．０グラムを加えてポリマーを中和した。最終生成物は、澄んだ淡い琥珀色の溶液であった。
[実施例５４］
【０１９６】
アニオン性ハイブリッドコポリマー組成物の合成
多糖連鎖移動剤としてのマルトデキストリン１９９．０グラム（Ｓｔａｒ  Ｄｒｉ  １８０、ＤＥ１８噴霧乾燥マルトデキストリン、Ｔａｔｅ＆Ｌｙｌｅ（イリノイ州ディケーター）から入手可能）を水２００．０グラムに溶解させたものを含む反応器を９５℃に加熱した。アクリル酸１．０グラム（０．０１４モル）および水６０．０グラムを含有するモノマー溶液を反応器に１時間かけて加えた。同時に、過硫酸ナトリウム０．０５グラムおよび水３０．０グラムを含有する開始剤溶液を１時間１０分かけて加えた。反応生成物をさらに１時間９５℃に保った。次いで、５０％水酸化ナトリウム溶液０．５グラムを加えてポリマーを中和した。最終生成物は、澄んだ淡い琥珀色の溶液であった。
[実施例５５］
【０１９７】
水７５．０グラムおよび５０％水酸化ナトリウム溶液２７．８グラムを含む反応器を１００℃に加熱した。アクリル酸５０．０グラム、多糖移動剤としてのマルトデキストリン２５．０グラム（Ｓｔａｒ  Ｄｒｉ  １００、ＤＥ１０噴霧乾燥マルトデキストリン、Ｔａｔｅ＆Ｌｙｌｅ（イリノイ州ディケーター）から入手可能）、および水６０．０グラムを含有する溶液を反応器に４５分間かけて加えた。同時に、過硫酸ナトリウム３．３グラムおよび水２８．０グラムを含有する開始剤溶液を１時間かけて加えた。反応生成物をさらに１時間１００℃に保った。溶液は、澄んだ琥珀色であり、架橋はなかった。このことは、モノマーの反応性を低下させることにより、架橋を排除できることを例証している。この場合では、モノマー活性は、５０％ＮａＯＨを加えたことにより低下した。
[実施例５６］
【０１９８】
水７５．０グラムおよび５０％水酸化ナトリウム溶液１８．６グラムを含む反応器を１００℃に加熱した。アクリル酸３３．５グラム、多糖移動剤としてのマルトデキストリン４１．５グラム（Ｓｔａｒ  Ｄｒｉ  １００、ＤＥ１０噴霧乾燥マルトデキストリン、Ｔａｔｅ＆Ｌｙｌｅ（イリノイ州ディケーター）から入手可能）、および水６０．０グラムを含有する溶液を反応器に４５分間かけて加えた。同時に、過硫酸ナトリウム３．３グラムおよび水２８．０グラムを含有する開始剤溶液を１時間かけて加えた。反応生成物をさらに１時間１００℃に保った。溶液は、澄んだ琥珀色であり、架橋はなかった。このことは、モノマーの反応性を低下させることにより、架橋を排除できることを例証している。この場合では、モノマー活性は、５０％ＮａＯＨを加えたことにより低下した。
[実施例５７］
【０１９９】
連鎖移動剤を７５重量パーセントより多く含有するハイブリッドポリマーが予想外の性能利益を有することを証明する一連の分散性試験。マルトデキストリンを連鎖移動剤として使用した。３３％、５５％、８０％、８５％、９０％、９５％、９９％、および９９．５％のマルトデキストリンを含有する一連のポリマーを合成したが、これらサンプルの作製方法は、それぞれ実施例５５、５６、１、３、５、２、５３および５４に記載している。
【０２００】
分散性試験は、次のように実施した。２％のクレー（５０：５０  ローズクレー：ｓｐｉｎｋｓ  ｂｌａｃｋクレー）を脱イオン水に加えてサンプルを調製した。次いでサンプルを磁気撹拌プレート上で２０分間撹拌し、その後０．１％活性分散剤を加え、サンプルをもう１分間撹拌した。次いで懸濁液を１００ｍｌのメスシリンダーに注ぎ、静置した。シリンダー上部の透明な上澄み液の量を１時間後および２４時間に測定した。透明な上澄み液の量が少ないほど、分散性能は良好である。
【０２０１】
図１（１時間）および図２（２４時間）のデータは、典型的なマルトデキストリン（Ｓｔａｒ  Ｄｒｉ  １８０、ＤＥ１８噴霧乾燥マルトデキストリン、Ｔａｔｅ＆Ｌｙｌｅ（イリノイ州ディケーター）から入手可能）連鎖移動剤が、それ自体ではいかなる分散性能ももたないことを示している。図３はまた、存在するマルトデキストリンの量を５５％、８０％、９５％、９９％および９９．５％として示す、少なくとも１種のアニオン性エチレン不飽和モノマーを有するハイブリッドコポリマーサンプル間の１時間の分散性試験後の結果を、存在するマルトデキストリンが０％であるポリアクリレート（ＡＲ４）および存在するマルトデキストリンが１００％であるサンプル（ＭＤ）の各サンプルと比較して例示するものである。ＡｋｚｏＮｏｂｅｌ  Ｓｕｒｆａｃｅ  Ｃｈｅｍｉｓｔｒｙから入手可能な市販のポリアクリレートＡｑｕａｔｒｅａｔ（登録商標）ＡＲ−４は、非常に申し分なく機能する。したがって、ハイブリッドコポリマー組成物中の連鎖移動剤の重量パーセントが増加するにつれて、ポリマーの分散性能は低下するはずである（図１および図２の点線を参照されたい）。意外なことに、連鎖移動剤としてマルトデキストリンを７５重量パーセントより多く含有するアニオン性ハイブリッドコポリマー組成物は、ポリアクリレートおよびマルトデキストリンそれ自体の性能を踏まえると性能の低下が予想されるのに、良好な分散性能を有することがわかった。これらコポリマーの性能は、ＵＳ公開第２００７００２１５７７（Ａ１）号の３３および５５重量パーセントのマルトデキストリンを含有するコポリマーと同様である。さらに意外なことに、９９重量パーセントのマルトデキストリンを含有するサンプルは、非常に良好な分散性能を有し、ハイブリッドコポリマー組成物の性能は、９９．５％の連鎖移動レベルで下降し始める（図２）。連鎖移動剤を７５重量パーセントより多く含有する本発明のポリマーが、予想外の利益を有することは明らかである。
[実施例５８］
【０２０２】
連鎖移動剤としてリグノスルホネートを含有するアニオン性ハイブリッドコポリマー組成物の合成
モノメチルマレエート１０２グラムを水１５０グラムに溶解させた。水酸化アンモニウム５．４グラムを加え、混合物を８７Ｃに加熱した。天然由来含ヒドロキシ連鎖移動剤リグノスルホネート（ＡＲＢＯ  Ｓ０８  ５０％溶液、Ｔｅｍｂｅｃ  Ｃｈｅｍｉｃａｌ  Ｐｒｏｄｕｃｔｓ  Ｇｒｏｕｐから入手可能）３４０グラムを反応器に加えた。アクリル酸６４．６グラムとヒドロキシプロピルメタクリレート３．４グラムの混合物を含有するモノマー溶液を反応器に５時間かけて加えた。水９９グラムに溶解させたエリソルビン酸２１グラムを含む第１の開始剤溶液を５．５時間かけて加えた。第三級ブチルヒドロペルオキシドを水１０９グラムに溶解させた７０％溶液２１グラムを含む第２の開始剤溶液を５．５時間かけて加えた。反応生成物を６０分間８７℃に保った。最終生成物は、濃琥珀色／黒色の溶液であった。
[実施例５９］
【０２０３】
実施例５８のポリマーを、実施例２９で詳述した再汚染防止試験で評価したが、但し、ΔＥに代えてΔ白色度指数（ΔＷＩ）（ΔＷＩ＝（Ｌ１−Ｌ２））を測定した。
【０２０４】
【表３２】
0005620488.tif 000040
[実施例６０］
【０２０５】
実施例５８のポリマーを、ＵＳ５，５４７，６１２の実施例１に記載のリン酸塩抑制試験で試験した。
【０２０６】
【表３３】
0005620488.tif 000041
【０２０７】
リン酸カルシウム抑制の数値が８０％を上回ると、この試験で適格と見なされる。上記表２１のデータは、実施例５８のリグノスルホネート含有アニオン性ハイブリッドコポリマー組成物が優れたリン酸カルシウム抑制剤であることを示している。
[実施例６１］
【０２０８】
アニオン性およびカチオン性両方の基を含む両性ハイブリッドコポリマー組成物の合成
【０２０９】
水１５０グラムを７６５グラムのＲｅｄｉＢｏｎｄ５３３０Ａ（Ｎａｔｉｏｎａｌ  Ｓｔａｒｃｈ  ａｎｄ  Ｃｈｅｍｉｃａｌから入手可能）（２７％水溶液）に加え、溶液を４０℃に加熱した。溶液のｐＨを５０％水酸化ナトリウム溶液でｐＨ７．０に調整した。α−アミロース０．１３グラムを溶液に加え、これを１時間煮た。カチオン性多糖連鎖移動剤としてのこの予備消化したＲｅｄｉＢｏｎｄ５３３０Ａ  ２５４．７グラム、５０％水酸化ナトリウム溶液２．３２グラム、およびモノメチルマレエート２０．１６グラムを反応器中で８７℃に加熱した。引き続いて、アクリル酸７３．８８グラムおよび水１７．９６グラムを含有するモノマー溶液を反応器に４．５時間かけて加えた。モノマー溶液と同時に、水１００グラムに溶解させたエリソルビン酸１３．８４グラムからなる開始剤溶液、およびｔｅｒｔ−ブチル過酸化水素１３．９８グラムからなる第２の開始剤溶液を反応器に５時間かけて加えた。反応生成物を冷却し、さらに６０分間６５℃に保った。最終生成物は褐色の溶液であった。
[実施例６２］
【０２１０】
１００無水グルコース単位（ＡＧＵ）あたりの既反応無水グルコース単位数の決定
サンプルの加水分解
グルコース定量の前に、マルトデキストリンおよび種々のコポリマーを次の硫酸手順に従って加水分解した。３０ｍｌのテフロン（登録商標）挿入物を備え付けた酸消化高圧容器（Ｐａｒｒ  Ｉｎｓｔｒｕｍｅｎｔｓ）に約５００ｍｇのサンプルを量り入れ、７０％Ｈ２ＳＯ４  １ｍｌで希釈した後、蒸留水（ｍｉｌｌｉＱ）約３ｍｌを加えた。混合物を約５時間９０℃に加熱した。この加水分解をすべてのサンプルについて二通りに実施した。
【０２１１】
グルコースの定量
種々のサンプル中のグルコースの量は、内部標準としてグリセロールを使用するＨＰＬＣによって決定した。ＨＰＬＣ条件は以下のとおりであった。
カラム：ＩＯＡ１０００（Ｇｒａｃｅ  Ａｌｌｔｅｃｈ）（３００＊７．８ｍｍ）
カラム温度：５０℃
移動相：硫酸０．０１Ｎ
流量：０．４ｍｌ／分
検出：屈折率
注入体積：２０μｌ
【０２１２】
マルトデキストリンについての固形分の決定
固形分は、既知の量のサンプルをＭｅｔｔｌｅｒ  Ｔｏｌｅｄｏ  ＨＧ６３ハロゲンドライヤーで２０分間処理することにより決定した。各分析を二通りに実施した。
【０２１３】
マルトデキストリンの加水分解度
グルコースは、ポリマーのマルトデキストリン部分の加水分解度を表す。１００％の加水分解でのグルコースの理論上のパーセンテージは、種々のサンプルについて、そのそれぞれのマルトデキストリンの正確な重量がわかっているので計算することができる。この理論値は、マルトデキストリンの重量を１無水グルコース単位あたり水１分子の付加について補正したものである。すなわち、
ＧＬＵｔｈ＝［マルトデキストリンの重量］×１８０／１６２
【０２１４】
出発マルトデキストリンＳｔａｒ  Ｄｒｉ  １００（ＤＥ１０）およびＳｔａｒ  Ｄｒｉ  １８０（ＤＥ１８）を使用して、硫酸手順による加水分解の効率を確かめた。結果は、サンプルの固形分と共に表２２に要約する。固形分は、ポリマーに吸着した水について補正するのに使用した。
【０２１５】
【表３４】
0005620488.tif 000042
【０２１６】
回収率は、Ｓｔａｒ  Ｄｒｉ  １００（ＤＥ１０）サンプルでわずかに低いが、この方法の効率は極めて妥当である。マルトデキストリンサンプルが一定量の水も含有するという理由を挙げることは重要である。
【０２１７】
コポリマーの加水分解
上で詳述した手順を使用して、実施例２０のコポリマーを加水分解した。実施例２０のコポリマーは、ポリマー約３３９グラム中にＤＥ１８マルトデキストリン８５グラムを含有していた。このマルトデキストリン重量を、表２２で言及した水分について補正する。
【０２１８】
【表３５】
0005620488.tif 000043
【０２１９】
置換されていないグルコースの重量パーセントは、硫酸加水分解およびＧＬＵｔｈの結果から算出した。加水分解の効率を１００％と仮定すると、非置換無水グルコース単位だけがグルコースに加水分解されるので、２つの値の比は、コポリマー中のこうした非置換単位、すなわち合成鎖をもたない、または他の何らかの形で反応していない単位のパーセンテージである。したがって、ポリマー中の１００無水グルコース単位あたりの既反応無水グルコース単位数は、１００引く非置換ＧＬＵ％である。
[実施例６３］
【０２２０】
初めに、多糖連鎖移動剤としてのマルトデキストリン１１２．６グラム（ＳＴＡＲ−ＤＲＩ４２Ｒ  ＤＥ４２、重量平均分子量（Ｍｗ）９０６、数平均分子量（Ｍｎ）３１２、Ｔａｔｅ  ａｎｄ  Ｌｙｌｅ（イリノイ州ディケーター）から入手可能な噴霧乾燥マルトデキストリン）および無水マレイン酸２４．２グラムを反応器中の水１０２グラムに溶解させ、９８℃に加熱した。５０％水酸化ナトリウム溶液２４．８グラムおよび追加の水４．６グラムを反応器中の溶液に加えた。引き続いて、アクリル酸３６．２グラムおよび水１５０グラムを含有するモノマー溶液を反応器に４時間かけて加えた。モノマー溶液と同時に、水１５０グラムに溶解させた４．８グラムの過硫酸ナトリウムからなる開始剤溶液を反応器に４時間かけて加えた。反応生成物をさらに６０分間９８℃に保った。最終生成物は褐色の溶液であった。この実施例のポリマーの１００無水グルコース単位あたりの既反応無水グルコース単位数は、実施例６２の手順によって求めたところ、３２．６であることがわかった。
[実施例６４］
【０２２１】
初めに、多糖連鎖移動剤としてのマルトデキストリン１５０グラム（ＳＴＡＲ−ＤＲＩ１８０  ＤＥ１８噴霧乾燥マルトデキストリン、Ｔａｔｅ  ａｎｄ  Ｌｙｌｅ（イリノイ州ディケーター）から入手可能）を反応器中の水３８０グラムに溶解させ、９８℃に加熱した。引き続いて、アクリル酸５０グラムを含有するモノマー溶液を反応器に９０分間かけて加えた。モノマー溶液と同時に、水５０グラム中の３．７６グラムの２，２’−アゾビス［２−（２−イミダゾリン−２−イル）プロパン］二塩酸塩（和光から入手可能なＶ５０）開始剤からなる開始剤溶液を反応器に９０分間かけて加えた。反応生成物をさらに６０分間９８℃に保った。最終生成物は、澄んだ黄色の溶液であった。この実施例のポリマーの１００無水グルコース単位あたりの既反応無水グルコース単位数は、実施例７０手順の手順によって求めたところ、４．３であることがわかった。
[実施例６５］
【０２２２】
初めに、多糖連鎖移動剤としてのマルトデキストリン１５０グラム（Ｃａｒｇｉｌｌ  ＭＤ  ０１９１８  ＤＥ１８、Ｍｗ３８２１５、Ｍｎ１３６４４）を水２６０グラムおよびアクリル酸５０グラムに溶解させた。溶液を、９８Ｃの水１００グラムを含む反応器に９０分間かけて供給した。水４０グラム中の過硫酸ナトリウム６．６グラムからなる開始剤溶液を、モノマー溶液と同時に反応器に９０分間かけて加えた。反応生成物をさらに６０分間９８℃に保った。最終生成物は、澄んだ黄色の溶液であった。この実施例のポリマーの１００無水グルコース単位あたりの既反応無水グルコース単位数は、実施例７０の手順によって求めたところ、４．０であることがわかった。
[実施例６６］
【０２２３】
初めに、多糖連鎖移動剤としてのマルトデキストリン３８グラム（ＳＴＡＲ−ＤＲＩ１８０  ＤＥ１８噴霧乾燥マルトデキストリン、Ｍｗ２５６５３、Ｍｎ１３７４４、Ｔａｔｅ  ａｎｄ  Ｌｙｌｅ（イリノイ州ディケーター）から入手可能）を反応器中の水１６０グラムに溶解させ、９８℃に加熱した。引き続いて、アクリル酸６２．８グラムおよび５０％ＡＭＰＳ溶液９９．４グラムを含有するモノマー溶液を反応器に１２０分間かけて加えた。モノマー溶液と同時に、水５０グラム中の過硫酸ナトリウム５．０グラムからなる開始剤溶液を反応器に１２０分間かけて加えた。反応生成物をさらに６０分間９８℃に保った。最終生成物は、澄んだ黄色の溶液であった。この実施例のポリマーの１００無水グルコース単位あたりの既反応無水グルコース単位数は、実施例７０の手順によって求めたところ、１２．６であることがわかった。
[実施例６７］
【０２２４】
１５ｐｐｍのポリマーでの炭酸カルシウム抑制性能を、表２４の実施例２０、６３、６５および６６のポリマーについて求めた。
【０２２５】
【表３６】
0005620488.tif 000044
【０２２６】
この試験では、８０％を上回る炭酸カルシウム抑制を適格であると見なす。これらのデータは、１００無水グルコース単位あたり４個以上の既反応無水グルコース単位を有するポリマーが良好な性能を有することを示している。
[実施例６８］
【０２２７】
（グラフトコポリマーの比較実施例）
マルトース（Ａｌｄｒｉｃｈから入手可能）１５０グラムおよび硫酸第一鉄アンモニウム六水和物０．０３５グラムを反応器中の水３８０グラムに溶解させ、９８℃に加熱した。引き続いて、アクリル酸５０グラムを含有するモノマー溶液を反応器に１時間かけて加えた。モノマー溶液と同時に、水５０グラムに溶解させた３５％過酸化水素溶液３３．７グラムからなる開始剤溶液を反応器に１時間かけて加えた。反応生成物をさらに６０分間９８℃に保った。
[実施例６９］
【０２２８】
マルトースとのハイブリッドポリマー
マルトース（Ａｌｄｒｉｃｈから入手可能）１５０グラムを反応器中の水３８０グラムに溶解させ、９８℃に加熱した。引き続いて、アクリル酸５０グラムを含有するモノマー溶液を反応器に１時間かけて加えた。モノマー溶液と同時に、水５０グラムに溶解させた３．７６グラムのＶ−５０［和光から入手可能な２，２’アゾビス（２−アミジノプロパン）二塩酸塩］からなる開始剤溶液を反応器に１時間かけて加えた。反応生成物をさらに６０分間９８℃に保った。
[実施例７０］
【０２２９】
マルトースとのハイブリッドポリマー
マルトース（Ａｌｄｒｉｃｈから入手可能）１５０グラムを反応器中の水３８０グラムに溶解させ、９８℃に加熱した。引き続いて、アクリル酸５０グラムを含有するモノマー溶液を反応器に１時間かけて加えた。モノマー溶液と同時に、水５０グラムに溶解させた過硫酸ナトリウム３．４グラムからなる開始剤溶液を反応器に１時間かけて加えた。反応生成物をさらに６０分間９８℃に保った。
[実施例７１］
【０２３０】
発明者らは、実施例６８、６９および７０のサンプルについてＮＭＲスペクトルを収集した。これらサンプルにおいてマルトースを多糖／糖のモデル化合物として使用して、スペクトルおよび分析を単純化した。
【０２３１】
使用機器：ＭＳＵ  Ｂｒｕｋｅｒ  ９００ＭＨｚ  ＮＭＲ分光計
【０２３２】
全３種のサンプルをＤ２Ｏに溶解させ、標準およびＡＰＴ（ａｔｔａｃｈｅｄ  ｐｒｏｔｏｎ  ｔｅｓｔ）１３ＣＮＭＲ分光法によって分析した。
【０２３３】
ＮＭＲ分析の概要：
１）全３種のサンプルの１３ＣＮＭＲスペクトルを比較すると、７９〜１０５ｐｐｍの領域にいくつかの余分な１３Ｃシグナルが存在した。これらの余分なシグナルはすべて、実施例６９および７０のハイブリッドコポリマー組成物の９８〜１０５ｐｐｍの領域にある少量の第四級炭素（すなわち、第四級アセタール炭素）を除いては、メチン−オキシ炭素である。そうした第四級アセタール炭素は、実施例６８のグラフトコポリマーでは認められなかった。これにより、Ｆｅ（ＩＩ）＋Ｈ２Ｏ２の反応機序（グラフト）が、アゾ開始剤および過硫酸塩開始剤の連鎖移動機序とは異なることが示唆される。このことは、アゾおよび過硫酸塩を開始剤として使用したときに、連鎖移動のいくらかがＣ１アセタール炭素で起こったことを示唆している。７９〜８５ｐｐｍ領域で認められるいくつかの余分なシグナルの存在によって証明されるように、メチンオキシ−エーテル結合の形成によるいくつかの結合点がこれ以外にも存在し得る。
【０２３４】
２）実施例６８のグラフトコポリマーの全体としてのＮＭＲフィンガープリントは、実施例６９および７０のハイブリッドコポリマー組成物と区別できるものである。このことは、スペクトル、および以下の表２５にある異なる部分のモル％の概要によって証明される。グラフトコポリマースペクトルは、ケトン官能基の存在ならびに糖領域（５８〜１０５ｐｐｍ）および酸領域（１７３〜１７８ｐｐｍ）にある多くの余分なシグナルの存在を示すが、これらは、実施例６９および７０のハイブリッドコポリマー組成物スペクトルには存在しない。加えて、グラフトコポリマースペクトルは、かなりの量のギ酸（１９．６モル％）の存在を示し、これに比べて実施例６９および７０のハイブリッドコポリマー組成物スペクトルではゼロから少量である。
【０２３５】
３）実施例６８のグラフトコポリマーサンプルは、他の遊離二糖および単糖の痕跡も含んでいたが、このサンプルではＮＭＲシグナルがそれだけ多くの新しい余分なＮＭＲシグナルと部分的に重なっているために、測定されず、また表２５に記載していない。
【０２３６】
４）ポリアクリレートの１３ＣＮＭＲシグナルは、主鎖メチンおよびメチレン炭素については主に３０〜５０ｐｐｍにあり、酸官能基は１８０ｐｐｍ前後に位置している。
【０２３７】
【表３７】
0005620488.tif 000045
【０２３８】
実施例６９および７０のハイブリッドコポリマー組成物サンプルの炭酸塩抑制を実施例６８のグラフトコポリマーと比較した。
【０２３９】
【表３８】
0005620488.tif 000046
【０２４０】
これらのデータは、本発明のハイブリッドコポリマー組成物の炭酸塩抑制性能が、比較上のグラフトコポリマーより良好であることを示している（この試験によって測定される炭酸塩抑制が８０％以上であれば適格と見なす）。加えて、実施例６９のハイブリッドコポリマー組成物のＮＭＲスペクトルフィンガープリントは、実施例６８のグラフトコポリマーとは異なる（図４〜９および表２５を参照されたい）。実施例６９のハイブリッドコポリマー組成物は、１００ＡＧＵあたり６．７の既反応ＡＧＵを有する。このことは、この組成物中にハイブリッドコポリマー（ｂ）が存在することを示唆している。しかし、当業者であれば、実施例６９で使用したアゾ開始剤では、マルトースからプロトンを引き抜くことによりグラフトがなされるのではないことがわかるであろう。したがって、実施例６９の組成物中のハイブリッドコポリマー（ｂ）は、連鎖移動によって生成される。さらに、実施例７０のＮＭＲフィンガープリントは、実施例６９のフィンガープリントと類似しており、このことから、過硫酸塩開始剤も連鎖移動機序を有することが示唆される。加えて、実施例７０のハイブリッドコポリマー組成物は、１００ＡＧＵあたり６．８の既反応ＡＧＵを有する。したがって、実施例６９および７０のハイブリッドコポリマー組成物は、両方ともグラフトコポリマーとは異なっており、本出願の最初の部分で例示した連鎖移動機序によって生成される。
[実施例７２］
【０２４１】
５５％ＶＯＣ固定用クリスタルクリアポンプ式ヘアスプレー配合物
代表的な５５％ＶＯＣ固定用クリスタルクリアポンプ式ヘアスプレー配合物を、以下の成分を使用して調製した。
【０２４２】
【表３９】
0005620488.tif 000047
【０２４３】
調製
ＡＭＰをＳＤアルコール４０および水に溶解させる。適正な撹拌を維持しながら、ＢＡＬＡＮＣＥ０／５５中にゆっくりと注ぐ。残りの成分を加え、均質になるまで混合する。
[実施例７３］
【０２４４】
日焼け止め配合物
代表的な日焼け止め配合物を、以下の成分を使用して調製した。
【０２４５】
【表４０】
0005620488.tif 000048
【０２４６】
発明の詳細な説明において引用したすべての文書は、関係のある部分において参照により本明細書に援用され、いかなる文書の引用も、それが本発明に関して先行技術であることを容認するとは解釈されない。
【０２４７】
本発明の特定の実施形態について本明細書で例示し、説明してきたが、本発明は、示した細目に限定されないものとする。むしろ、特許請求の範囲の同等物の領域および範囲内で、かつ本発明の精神および範囲から逸脱することなく、細目において様々な変更がなされてよい。
【図１】
0005620488.tif 000054
【図２】
0005620488.tif 000055
【図３】
0005620488.tif 000056
【図４】
0005620488.tif 000057
【図５】
0005620488.tif 000058
【図６】
0005620488.tif 000059
【図７】
0005620488.tif 000060
【図８】
0005620488.tif 000061
【図９】
0005620488.tif 000062